(57)【要約】  本明細書に記載されているのは、半導体金属酸化物およびその複合材を含む、インクおよびコーティング組成物であり、これらは、無期限にリサイクルおよび／または再使用することができる、自然環境的に持続可能な材料である。半導体金属酸化物は、化学線硬化性組成物に使用される、比較的有毒であり、持続不可能であり、光および熱により劣化し、移動する、従来の光開始剤の代替物を提供する。半導体金属酸化物およびその複合材は、光触媒および／または半導体として、可視光もしくはＵＶ光を吸収するか、または電子ビーム放射線を吸収して、重合反応などのラジカル事象および色向上事象のためのラジカルを形成する。【特許請求の範囲】
【請求項１】
エチレン性不飽和モノマー、エチレン性不飽和プレポリマー、およびそれらの組み合わせから選択される重合性構成成分と、
任意選択的に、前記半導体金属酸化物光触媒材料および別の複合材形成材料を含む複合材として存在する、半導体金属酸化物材料と、を含む、化学線への曝露によって硬化可能な組成物。
【請求項２】
前記半導体金属酸化物が、式（Ｉ）で定義されるとおりであり、
ＭxＯyＨz（Ｉ）
式中、Ｍが、Ｔｉ、Ｚｎ、Ｍｇ、Ｃｅ、Ｂｉ、およびＦｅから選択される金属であり、
Ｏが、酸素であり、
Ｈが、ハロゲンであり、
ｘが、１〜３の整数であり、
ｙが、１〜３の整数であり、
ｚが、０〜３の整数である、請求項１に記載の組成物。
【請求項３】
前記半導体金属酸化物が、複合材として存在し、前記別の複合材形成材料が、顔料、粘土、フミン酸、フミン酸ポリマー、光または電磁線に応答することが可能な光増白剤および光開始剤などの光活性物質から選択される、請求項１に記載の組成物。
【請求項４】
前記顔料が、カーボンブラック、ハロイサイト粘土、およびアルミノケイ酸塩粘土、リソールルビン、およびそれらの組み合わせから選択される、請求項１に記載の組成物。
【請求項５】
前記材料が、複合材として存在し、前記複合材の別の複合材形成材料が、カーボンブラック、アルミノケイ酸塩粘土、およびそれらの組み合わせから選択される材料を含む、請求項１に記載の組成物。
【請求項６】
前記半導体金属酸化物が、半導性ＴｉＯ2およびカーボンブラックを含む複合材、半導性ＴｉＯ2、半導性ＢｉＯＣｌ、半導性半導性Ｂｉ2Ｏ3、および半導性ＭｇＯ、およびカーボンブラックを含む複合材、半導性ＴｉＯ2、半導性ＺｎＯ、およびアルミノケイ酸塩粘土を含む複合材から選択された複合材として存在する、請求項１に記載の組成物。
【請求項７】
前記重合性構成成分が、単官能性エチレン性不飽和モノマー、および多官能性エチレン性不飽和モノマーから選択されるエチレン性不飽和モノマーを含む、請求項１に記載の組成物。
【請求項８】
前記重合性構成成分が、１０重量％〜９０重量％、好ましくは６０重量％〜９０重量％、より好ましくは７０重量％〜９０重量％の量で存在する、請求項１に記載の組成物。
【請求項９】
前記重合性構成成分が、エチレン性不飽和プレポリマーを含む、請求項１に記載の組成物。
【請求項１０】
前記重合性構成成分が、エチレン性不飽和モノマーおよびエチレン性不飽和プレポリマーを含む、請求項１に記載の組成物。
【請求項１１】
前記重合性構成成分が、エポキシアクリレート、アクリレート油、脂肪族ウレタンアクリレート、芳香族ウレタンアクリレート、ポリエステルアクリレート、ポリエーテルアクリレート、ビニル／アクリルオリゴマー、ポリエン／チオール系、およびそれらの組み合わせから選択されるエチレン性不飽和プレポリマーを含む、請求項１に記載の組成物。
【請求項１２】
前記化学線で硬化可能な組成物が、印刷インク、コーティング、接着剤、またはプライマー組成物である、請求項１に記載の組成物。
【請求項１３】
着色剤をさらに含む、請求項１に記載の組成物。
【請求項１４】
前記着色剤が、顔料を含む、請求項１３に記載の組成物。
【請求項１５】
前記半導体金属酸化物材料またはその複合材が、０．１重量％〜２５重量％、好ましくは０．５重量％〜２０重量％、より好ましくは１．０重量％〜１０重量％の量で存在する、請求項１に記載の組成物。
【請求項１６】
１種以上の光開始剤を含む光開始剤構成成分をさらに含む、請求項１に記載の組成物。
【請求項１７】
前記光開始剤構成成分が、２．０重量％〜４０重量％、好ましくは５．０重量％〜２５重量％、より好ましくは５．０重量％〜２０重量％の量で存在する、請求項１に記載の組成物。
【請求項１８】
前記組成物が、２−ベンジル−２−ジメチルアミノ−１−（４−モルホリノフェニル）−ブタノン−１から選択される光開始剤を含まない、請求項１に記載の組成物。
【請求項１９】
前記組成物が、ＵＶランプ、ＵＶレーザー、ＵＶ−ＬＥＤ、可視光、太陽光、電子ビーム、およびそれらの組み合わせから選択される光源によって放射される光への曝露によって硬化可能である、請求項１に記載の組成物。
【請求項２０】
前記組成物が、高電圧水銀電球、中電圧水銀電球、キセノン電球、カーボンアークランプ、メタルハライド電球、ＵＶ−ＬＥＤランプ、およびＵＶレーザーから選択される光源によって放射されるＵＶ光への曝露によって硬化可能である、請求項１に記載の組成物。
【請求項２１】
前記組成物が、１０ｋＧｙ〜４０ｋＧｙの照射線量での電子ビーム放射線への曝露によって硬化可能である、請求項１に記載の組成物。
【請求項２２】
前記組成物が、インク、コーティング、ワニス、および接着剤から選択される、請求項１に記載の組成物。
【請求項２３】
化学線硬化性組成物における、硬化、色、および色密度のうちの１つ以上を改善する方法であって、請求項１に記載の組成物を基材上に印刷することによって印刷基材を提供するステップと、前記印刷基材を化学線で硬化させるステップとを含む、方法。
【請求項２４】
前記印刷が、リソグラフィー、フレキソグラフィー、グラビア、スクリーン、スプレー、ロッド、スプレー、カーテンコーター、およびデジタルプロセスから選択される印刷方法によって行われる、請求項２３に記載の方法。
【請求項２５】
前記組成物が、１種以上の光開始剤を含む光開始剤構成成分をさらに含む、請求項２３に記載の方法。
【請求項２６】
請求項１に記載の組成物で印刷された基材を含む、印刷物品。
【請求項２７】
前記基材が、プラスチック、セルロース、紙、厚紙、および金属から選択される、請求項２６に記載の印刷物品。
【請求項２８】
前記基材が、パッケージ物品、金属パネル、および電子物品から選択される、請求項２６に記載の印刷物品。
【発明の詳細な説明】
【背景技術】
【０００１】
本出願は、２０１８年５月１０日出願の米国仮特許出願第６２／６６９，５３３号、および２０１８年１０月４日出願の同第６２／７４０，９９６号の優先権を主張し、これらは、その全体が参照により、すべての目的で本明細書に組み込まれる。
【技術分野】
【０００２】
本発明は、ＵＶ光源の放射などの化学線への曝露時にフリーラジカル重合を受ける、化学線硬化性組成物を対象とする。組成物は、組成物の硬化を開始し色を改善する、半導体金属酸化物材料を含む。半導体金属酸化物材料は、化学線硬化性組成物中に存在し得る光開始剤材料のすべてまたは一部の代わりを提供することができる。
【０００３】
インク、プライマー、コーティング、および接着剤などの化学線硬化性組成物は、とりわけ、フレキソ、グラビア、デジタルなどの印刷作業で一般的に用いられる。かかる組成物は、エチレン性不飽和モノマーおよびオリゴマーなどの重合性材料、光開始剤、着色剤、阻害剤、ワックスを含む。組成物は、化学線に曝露すると硬化を受ける。硬化は、組成物中に存在するエチレン性不飽和モノマーおよびオリゴマーのフリーラジカル重合を伴う。組成物が反応開始照射線量の化学線に曝露すると、光開始剤が重合反応を開始する。化学線は、例えばＵＶ光などの化学線源によって放射され、高電圧または中電圧の水銀電球、キセノン電球、カーボンアークランプ、金属ハロゲン化物電球、ＬＥＤ光源（すなわち、ＵＶ−ＬＥＤランプ）、および／または太陽光などの可視光によって提供され得る。また、かかる組成物の硬化を開始するために電子ビーム放射を使用してもよく、その場合、組成物は、光開始剤を含む必要がない。
【０００４】
化学線硬化性組成物に光開始剤を含めることから生じる問題のうちの１つは、食品パッケージなどの基材上に組成物を印刷し、次いでそれを硬化させると、光開始剤残留物が経時的に組成物から移動し得ることである。移動可能な残留物は、印刷されたパッケージ内に包装されている商品を汚染し得、商品が食品、医薬品などである場合には、特に問題となる。さらに、移動可能な構成成分は、パッケージの外側の環境を汚染し得る。多くの光開始剤は有毒物質として分類されており、したがって、食品と直接接触するアイテム上に印刷される組成物に含めることはできない。
【０００５】
高エネルギー電子ビーム（ＥビームまたはＥＢ）硬化では、光開始剤の存在は必要ない場合があるが、この硬化方法では、エチレン性不飽和モノマーおよびオリゴマーの全体的かつ完全な硬化を提供することができない。したがって、電子ビーム硬化は、移動可能な物質に関する問題を解決しない。
【０００６】
より環境に優しく、再生可能で、環境的に持続可能な化学線硬化性組成物を提供することが、有利かつ有益であろう。
【０００７】
対象となり得る参考資料としては、以下が挙げられる：
【０００８】
米国特許第３，０８３，１１３号、同第４，９５９，２９７号、同第５，２１２，２１２号、同第６，２６７，９４９号、同第８，５１２，４６７号、および同第８，６２３，２２０号、米国特許出願公開第２００５／０１５３０６８号、同第２００７／０２５９９８６号、同第２００８／０３０６２０１号、同第２０１０／００７４８３７号、同第２０１２／０１７７９２８号、同第２０１４／０１８３１４１号、および同第２０１７／０２１６８２１号、ＷＯ２０１１／１１６９７２、およびＥＰ  ２  ３６８  ９１９  Ａ１、
【０００９】
以下の非特許文献文書：
【００１０】
Ａｚａｎ  Ｖ，Ｌｅｃａｍｐ  Ｌ，Ｌｅｂａｕｄｙ  Ｐ，Ｂｕｎｅｌ  Ｃ．，Ｓｉｍｕｌａｔｉｏｎ  ｏｆ  ｔｈｅ  Ｐｈｏｔｏｐｏｌｙｍｅｒｉｚａｔｉｏｎ  Ｇｒａｄｉｅｎｔ  Ｉｎｓｉｄｅ  ａ  Ｐｉｇｍｅｎｔｅｄ  Ｃｏａｔｉｎｇ−Ｉｎｆｌｕｅｎｃｅ  ｏｆ  ＴｉＯ2  Ｃｏｎｃｅｎｔｒａｔｉｏｎ  ｏｎ  ｔｈｅ  Ｇｒａｄｉｅｎｔ；Ｐｒｏｇ  Ｏｒｇ  Ｃｏａｔ  ２００７：５８（１）：７０−７５、
【００１１】
Ｄａｎｕ  Ｓ，Ｄａｒｓｏｎｏ，Ｍａｒｓｏｎｇｋｏ，ＵＶ−Ｃｕｒｉｎｇ  ｏｆ  Ｔｉｔａｎｉｕｍ  Ｄｉｏｘｉｄｅ  Ｐｉｇｍｅｎｔｅｄ  Ｅｐｏｘｙ  Ａｃｒｙｌａｔｅ  Ｃｏａｔｉｎｇ  ｏｎ  Ｃｅｒａｍｉｃ  Ｔｉｌｅｓ；Ｊｏｕｒｎａｌ  ｏｆ  ｔｈｅ  Ｃｅｒａｍｉｃ  Ｓｏｃｉｅｔｙ  ｏｆ  Ｊａｐａｎ  ２００８：１１６（１３５６）：８９６−９０３、
【００１２】
Ｊ．Ａ．Ｂｕｒｕｎｋｏｖａ，Ｉ．Ｙｕ．Ｄｅｎｉｓｙｕｋ，ａｎｄ  Ｓ．Ａ．Ｓｅｍｉｎａ，Ｓｅｌｆ−Ｏｒｇａｎｉｚａｔｉｏｎ  ｏｆ  ＺｎＯ  Ｎａｎｏｐａｒｔｉｃｌｅｓ  ｏｎ  ＵＶ−Ｃｕｒａｂｌｅ  Ａｃｒｙｌａｔｅ  Ｎａｎｏｃｏｍｐｏｓｉｔｅｓ；Ｊｏｕｒｎａｌ  ｏｆ  Ｎａｎｏｔｅｃｈｎｏｌｏｇｙ，ｖｏｌ．２０１１，Ａｒｔｉｃｌｅ  ＩＤ  ９５１０３６，６  ｐａｇｅｓ，２０１１．ｄｏｉ：１０．１１５５／２０１１／９５１０３６、
【００１３】
Ｎａｋａｙａｍａ，Ｎ．＆Ｈａｙａｓｈｉ，Ｔ．，Ｐｒｅｐａｒａｔｉｏｎ  ａｎｄ  Ｃｈａｒａｃｔｅｒｉｚａｔｉｏｎ  ｏｆ  ＴｉＯ2−ＺｒＯ２  ａｎｄ  Ｔｈｉｏｌ−Ａｃｒｙｌａｔｅ  Ｒｅｓｉｎ  Ｎａｎｏｃｏｍｐｏｓｉｔｅｓ  ｗｉｔｈ  Ｈｉｇｈ  Ｒｅｆｒａｃｔｉｖｅ  Ｉｎｄｅｘ  ｖｉａ  ＵＶ−Ｉｎｄｕｃｅｄ  Ｃｒｏｓｓｌｉｎｋｉｎｇ  Ｐｏｌｙｍｅｒｉｚａｔｉｏｎ；  Ｃｏｍｐｏｓ．Ｐａｒｔ  Ａ  ３８，１９９６−２００４（２００７）、
【００１４】
Ｔｒｏｕｉｌｌａｓ，Ｐ，ｅｔ  ａｌ．，（２０１６），Ｓｔａｂｉｌｉｚｉｎｇ  ａｎｄ  Ｍｏｄｕｌａｔｉｎｇ  Ｃｏｌｏｒ  ｂｙ  Ｃｏｐｉｇｍｅｎｔａｔｉｏｎ：Ｉｎｓｉｇｈｔｓ  ｆｒｏｍ  Ｔｈｅｏｒｙ  ａｎｄ  Ｅｘｐｅｒｉｍｅｎｔ；Ｃｈｅｍ．Ｒｅｖ．，１１；１１６（９）：４９３７−８２。
【００１５】
（発明の概要）
本明細書に記載されているのは、化学線への曝露によって硬化可能であるインクおよびコーティングなどの、化学線硬化性組成物である。組成物は、エチレン性不飽和モノマー、エチレン性不飽和プレポリマー、およびそれらの組み合わせから選択される重合性構成成分と、
【００１６】
任意選択的に、半導体金属酸化物材料および別の複合材形成材料を含む複合材として存在する、半導体金属酸化物材料と、を含む。
【００１７】
一態様では、半導体金属酸化物は、式（Ｉ）で定義されるとおりであり、
ＭxＯyＨz（Ｉ）
式中、Ｍが、Ｔｉ、Ｚｎ、Ｍｇ、Ｃｅ、Ｂｉ、およびＦｅから選択される金属であり、
Ｏが、酸素であり、
Ｈが、ハロゲンであり、
ｘが、１〜３の整数であり、
ｙが、１〜３の整数であり、
ｚが、０〜３の整数である。
【００１８】
式（Ｉ）で定義される金属酸化物の組み合わせを使用してもよい。
【００１９】
一態様では、半導体金属酸化物材料は、半導体金属酸化物材料と、顔料、粘土、フミン酸、フミン酸ポリマー、および光または電磁線に応答することが可能な光増白剤および光開始剤などの光活性物質から選択される別の複合材形成材料との複合材として存在する。
【００２０】
一態様では、半導体金属酸化物半導体金属酸化物材料は、半導体金属酸化物材料と、カーボンブラック、ハロイサイト粘土、アルミノケイ酸塩粘土、リソールルビン顔料などのマゼンタ顔料、およびそれらの組み合わせから選択される顔料との複合材として存在する。
【００２１】
一態様では、半導体金属酸化物材料は、半導体金属酸化物材料と、カーボンブラック、アルミノケイ酸塩粘土、およびそれらの組み合わせから選択される別の複合材形成材料との複合材として存在する。
【００２２】
一態様では、重合性構成成分は、エチレン性不飽和モノマーおよびエチレン性不飽和プレポリマーのうちの１種以上から選択されるエチレン性不飽和材料を含む。
【００２３】
一態様では、重合性構成成分のエチレン性不飽和プレポリマーは、エポキシアクリレート、アクリレート油、ウレタンアクリレート、ポリエステルアクリレート、ポリエーテルアクリレート、ビニル／アクリルオリゴマー、ポリエン／チオール系、およびそれらの組み合わせから選択される。
【００２４】
一態様では、化学線硬化性組成物は、１種以上の光開始剤をさらに含む。
【００２５】
一態様では、化学線硬化性組成物は、本明細書に記載の半導体金属酸化物材料を含まない化学線硬化性組成物に含まれる量よりも少ない量の光開始剤を含む。
【００２６】
一態様では、化学線硬化性組成物は、本明細書に記載の半導体金属酸化物材料を含まない化学線硬化性組成物と比較すると、改善された色を呈する。
【００２７】
一態様では、化学線硬化性組成物は、例えば、太陽光などの可視光、およびＵＶ光などの化学線源への曝露によって硬化可能である。硬化用のＵＶ光は、高電圧水銀電球、中電圧水銀電球、キセノン電球、カーボンアークランプ、メタルハライド電球、およびＵＶ−ＬＥＤ光源のうちの１つ以上によって提供され得る。
【００２８】
一態様では、化学線硬化性組成物は、例えば、リソグラフィー、フレキソグラフィー、グラビア、スクリーン、スプレー、ロッド、スプレー、カーテンコーター、およびデジタルなどのプロセスによる適用に好適なインクおよびコーティングである。
【００２９】
本出願で使用される場合、「半導体金属酸化物」は、重合性のエチレン性不飽和構成成分の存在下で、反応開始照射線量の化学線に曝露すると、重合性のエチレン性不飽和構成成分中にフリーラジカル重合反応経路を作り出し、経路の生成は金属酸化物のみに起因し得る、光重合プロセス中に半導体金属酸化物は失われない、材料である。この活性は、金属酸化物複合材が消費されず、不可逆的な化学変化を受けずに、追加のラジカル反応を補助するために利用可能であるという点で、触媒的である。
【００３０】
半導体金属酸化物による、かつ半導体金属酸化物のみに起因し得る重合性のエチレン性不飽和構成成分におけるフリーラジカル重合反応の開始は、反応開始照射線量の化学線に曝露した反応系で発生する熱流対時間の示差走査熱量測定（ＤＳＣ）プロットによって実証することができ、反応系が、エチレン性不飽和材料および半導体金属酸化物材料を含み、それにより系が光開始剤を含まず（すなわち、光開始剤を含まず）、ＤＳＣプロットが、系内で起こる、または起こったフリーラジカル重合反応を示す発熱（すなわち、熱流）を示す。
【００３１】
光ＤＳＣは、ＴＡ  ＰＣＡ（Ｐｈｏｔｏｃａｌｏｒｉｍｅｔｅｒ  Ａｃｃｅｓｓｏｒｙ）アクセサリ（０１２−６４０００  Ｈｇランプ付き）を装備するＴＡ  ＤＳＣ  Ｑ２０００を使用して、取得される。使用されるパンは、参照パンとして１つのむき出しのパンを備えたＴ  Ｚｅｒｏアルミニウムパン、および１０〜１５ｍｇの非光反応性または光反応性系のいずれかを含有する試料パンである。試料パンおよび参照パンに０．５秒〜２秒間光を照射するので、６０秒間隔のうちの残りは、合計１０回の照射サイクル工程に十分な時間である。ランプ強度は、１％〜５％（２．０Ｗ〜１０Ｗ）および２５℃（等温）の温度に設定することができる。ＰＣＡアクセサリは、３２０〜５００ｎｍのスペクトル出力を有する２００Ｗ  Ｈｇの高蒸気圧ランプを収容する。ＢＧＡの光活性を評価するために、ベースラインモノマー系と比較した、サイクルあたりの系のエンタルピー（Ｊ／ｇ）を考慮した。この場合、モノマーはベースラインとして機能し、モノマーは光反応性系としてＢＧＡとブレンドされている。
【００３２】
ＤＳＣプロットの例は、図１として本明細書に提供され、光開始剤が存在しない、１，６−ヘキサンジオールジアクリレート中の半導体ＴｉＯ2金属酸化物とカーボンブラック（ＢＧＡ１）との複合材の、向上した硬化活性を実証する。この活性は、金属酸化物複合材が消費されず、不可逆的な化学変化を受けずに、追加のラジカル反応を補助するために利用可能であるという点で、触媒的である。
【００３３】
上の定義は、半導体金属酸化物材料および１種以上の光開始剤を含む、本明細書に記載の本発明の化学線硬化性組成物を除外するものではない。かかる組成物では、光開始剤は、化学線被曝時に硬化を開始する。
【００３４】
任意選択的に光開始剤、および半導体金属酸化物を含む化学線硬化性組成物は、光開始剤のみを含有する組成物よりも完全かつ徹底的な硬化を受けることが見出された。また、光開始剤および半導体金属酸化物を含む組成物は、硬化後に改善された色特性を呈する。かかる特性としては、改善された顕色、密度、および光沢が挙げられ、これらの改善は測定可能である。硬化および色の改善は、以下の実施例で実証される。
【００３５】
最もよく理解されているように、理論に拘束されることを望むものではないが、上の定義で述べた反応経路の生成は、有機光開始剤がフリーラジカル光重合を開始する様式でのフリーラジカル重合の開始ではない。
【００３６】
本明細書に記載の化学線硬化性組成物は、電子ビーム装置（Ｅビーム）からのエネルギーによって硬化させることができることをさらに理解されたい。かかる場合、光開始剤構成成分は、組成物中に存在しなくてもよい。以下の実施例に示されるように、半導体金属酸化物を含むインクおよびコーティングは、それらが半導体金属酸化物を含むと、改善された硬化を呈する。
【００３７】
記載の化学線硬化性インクおよびコーティング組成物は、硬化を開始するために光開始剤のみに依存する組成物よりも、環境に優しい。インクおよびコーティング組成物に含有される半導体金属酸化物材料は、グリーンテクノロジーの原理（例えば、光触媒作用および放射向上）に従って動作する。半導体金属酸化物材料（金属酸化物半導体材料と見なされる）は、再生可能かつ持続可能である。化学線硬化性組成物中に半導体金属酸化物材料（およびその複合材）を含めることにより、従来の光開始剤の量および濃度を低減することができる。
【図面の簡単な説明】
【００３８】
【図１】光開始剤を含まず、１，６−ヘキサンジオールジアクリレート（ＨＤＤＡ）モノマー複合材を含有する反応系における、半導体ＴｉＯ2金属酸化物とカーボンブラック（ＢＧＡ１）との複合材の光触媒活性を実証する、光ＤＳＣスペクトルである。ＵＶエネルギーに曝露すると、ＨＤＤＡで重合反応が開始される。反応系に光開始剤が存在しないので、光触媒活性は複合材に起因する。図１はまた、ＨＤＤＡのみを含有する系には、光触媒活性がないことを示している。曝露条件：０．５秒の曝露時間および２％の光強度で放射されるＵＶエネルギー。
【発明を実施するための形態】
【００３９】
本明細書で使用される場合、「エトキシル化」という用語は、鎖延長剤としてエチレンオキシドを含む鎖延長化合物を指す。
【００４０】
「プロポキシル化」は、鎖延長剤としてプロピレンオキシドを含む鎖延長化合物を指す。
【００４１】
「アルコキシル化」は、鎖延長剤としてエチレンオキシドおよびプロピレンオキシドを含む鎖延長化合物を指す。
【００４２】
「プレポリマー」は、さらなる重合が可能なオリゴマーまたは他のマクロ分子である。
【００４３】
化学線放射線硬化性インクおよびコーティングは、非共有結合的な自己組織化相互作用が可能であり、従来の分子光開始剤およびそれらの残留物よりも硬化組成物から移動する可能性が低い固体種である半導体金属酸化物材料を含む。さらに、超分子複合体は、多様な疎水性または親水性種とともに、半導体金属酸化物材料自体の間で形成される。
【００４４】
半導体金属酸化物材料は、励起状態の電子正孔対に影響を与える量子閉じ込め特性を呈する励起状態の電子正孔対（励起子）を形成する。この特性は半導体ごとに変動し、半導体金属酸化物に実施される処理によって影響を受けることは周知である。励起子は、静電クーロン力によって互いに引き付けられる電子と正孔の束縛状態である。励起子は、半導体金属酸化物材料による放射線吸収時に形成される。これは、絶縁体、半導体金属酸化物材料、および一部の液体に存在する電気的に中性の準粒子である。励起子は、正味の電荷を輸送せずにエネルギーを輸送することができる凝縮物質の素励起と見なされる。励起子は、本明細書で使用される半導体金属酸化物材料（およびその複合材）などの半導体材料によって光子が吸収されるときに形成される。光子は、電子を半導体の価電子帯から伝導帯に励起させる。次に、これにより、正に帯電した電子正孔（電子が移動した場所についての抽象的概念）が残される。次いで、正孔を取り巻く多数の電子および励起した電子からの反発クーロン力によって、伝導帯の電子は、この局所的な正孔に効果的に引き付けられる。この引き付けは、安定したエネルギーバランスを提供する。その結果、励起子は、結合していない電子と正孔よりもわずかに少ないエネルギーを有する。束縛状態の波動関数は、水素原子の波動関数に似た異種原子状態である「水素様」と呼ばれる（正孔の静止質量がゼロである場合を除く）。結合エネルギーは、水素原子よりもはるかに小さく、粒子サイズは、はるかに大きい。これは、半導体内の他の電子によるクーロン力の遮蔽（すなわち、その誘電率）、および励起した電子と正孔の有効質量が小さいことの両方が原因である。電子と正孔との再結合、すなわち励起子の減衰は、電子と正孔の波動関数の重なりによる共鳴安定化によって制限され、励起子の長い寿命を生じる。
【００４５】
光発生された電子と正孔（還元／酸化中心）の寿命が増加する。化学線硬化性組成物の場合、半導体金属酸化物ラジカル種と、光触媒表面に近いモノマーアクリレートの電荷との間の交換が存在する可能性がある。これらの光誘起事象は、光化学硬化反応を開始する。界面電子移動、すなわち、光活性化半導体に吸着された電子の基材へのまたは基材からの移動の発生は光触媒プロセスで起こり、その効率は、所与の酸化還元反応の光触媒として機能する半導体の能力に影響を与える。ひいては、電子移動反応の効率は、吸着されたアクリレートモノマー部分の酸化還元電位に対する半導体の伝導帯および価電子帯端の位置と相関する。
【００４６】
有利かつ有益に、記載の化学線硬化性組成物は、光重合を開始するために使用される従来の光開始剤よりも環境に優しく、再生可能であり、環境的に持続可能である。化学線硬化性組成物は、より低濃度の比較的有毒な従来の光開始剤を含み、部分的に反応したモノマー／オリゴマーおよび光開始剤が周囲の環境および材料に移動する可能性を下げる。
【００４７】
本明細書に記載の半導体金属酸化物材料およびその複合材は、記載の化学線硬化性組成物に含まれるエチレン性不飽和材料において光触媒硬化を開始する。さらに、半導体金属酸化物材料に含めることにより、組成物の色の向上が生じることが見出された。したがって、さらに色向上剤として作用する。半導体金属酸化物材料を含めることにより、半導体金属酸化物材料およびその複合材を含まない組成物に含まれる光開始剤材料の量と比較すると、より少量の光開始剤材料を組成物に含めることができる。その結果、有毒な副産物を含み得る潜在的に移動可能な構成成分の量が低減される。形成される複合体は、安定的であり環境に優しく、多様なＵＶ吸収活性および機能性を備えた多くの異なる洗練された超分子複合材に向けた、分子構造の簡単な修飾（ナノテクノロジー）を提供する。複合材は、天然カーボンブラック部分と酸化天然フミン酸ポリマーとの複合体を含む。
【００４８】
半導体金属酸化物材料は、硬化中に触媒として作用し、反応物として作用しないので、化学線への曝露時に硬化事象の開始剤としての性能が劣化しない、半導体材料である。
【００４９】
さらに、政府の規制は、化学線硬化性組成物に光開始剤を含めることに対して、より環境に優しくより安全な代替物を見つけるための努力を間接的に開始した。記載の化学線で硬化可能なインクおよびコーティング組成物は、化学線で硬化可能な組成物中の光開始剤の量を排除または下げることができるので、光開始剤に代わる、環境に優しくより安全な代替物を提供する。
【００５０】
半導体金属酸化物材料の上記の色改善特性は、従来の光開始剤が呈することのない、新しい予想外の特性である。
【００５１】
半導体金属酸化物材料および複合材は、経時的に劣化せず（典型的な光開始剤は比較的不安定であり、温度および酸素の変動する条件下では貯蔵寿命が短い）、ＵＶ光エネルギーへの曝露時に有毒な副産物を形成するとは思われないことを含む理由から、従来の光開始剤よりも優れている。
【００５２】
加えて、本明細書に記載の化学線硬化性組成物に含まれる半導体金属酸化物材料の複合材は、組成物の硬化および色の改善を補助する他の構成成分を容易に組み込むことができる。複合材の１つの利点は、非共有結合的な相互作用を介して、アクリレートモノマーなどの反応性エチレン性不飽和材料を半導体金属酸化物の反応表面に引き付け、結合することができることである。これは、半導体金属酸化物とカーボンブラックとの複合材で起こり得る。１つのかかる複合材は、ＢＧＡ１であり、これは、半導体ＴｉＯ2金属酸化物とカーボンブラックとの複合材であり、以下の実施例で説明する。
【００５３】
従来の光開始剤とは異なり、本化学線硬化性組成物に使用される半導体金属酸化物材料のＵＶ吸収帯は、ＵＶスペクトルの所望の波長に対して調節することができ、それにより、硬化エネルギーに曝露したときの組成物の硬化活性を改善することができる。加えて、半導体金属酸化物材料系の複合材の表面での光誘起による酸化／還元の同時の二重作用の理由から、複合材は、抗菌／防臭用途（微生物の酸化／還元）、硬化中の複数のフリーラジカル発生、太陽光発電用途、および／または水の浄化で使用することができる。
【００５４】
半導体金属酸化物材料およびその複合材は、環境的に持続可能な材料であり、別の目的のために使用済み材料から再利用して無期限に再使用することもできる。半導体金属酸化物材料およびその複合材は、硬化メカニズムのための二重（還元および酸化）のフリーラジカル発生を提供し、複合材は、分子足場とともに設計することができる。例えば、カーボンブラック、粘土、および他の添加剤などの支持分子構造は、半導体金属酸化物材料、ならびにモノマー、オリゴマー、およびプレポリマーなどのエチレン性不飽和材料と相互作用して、より効率的に硬化反応することができる。加えて、複合材は顔料と相互作用して、色特性、同様に硬化反応を促進することもできる。顔料で修飾された複合材は、配合物に単独で添加され、硬化および発色を改善することができる。さらに、顔料で修飾された複合材は、可視光に曝露すると、色の改善を達成することができる。あるいは、半導体金属酸化物材料およびその複合材は、支持分子足場を必要とせずに、半導体金属酸化物、モノマー、および顔料と直接相互作用して、硬化および色を直接向上することができる。
【００５５】
一態様では、記載の半導体金属酸化物材料およびその複合材は、式（Ｉ）で以下のように定義される半導体金属酸化物を含む：
ＭxＯyＨz（Ｉ）
式中、Ｍが、Ｔｉ、Ｚｎ、Ｍｇ、Ｃｅ、Ｂｉ、およびＦｅから選択される金属であり、
Ｏが、酸素であり、
Ｈが、ハロゲンであり、
ｘが、１〜３の整数であり、
ｙが、１〜３の整数であり、
ｚが、０〜３の整数である。
式（Ｉ）で定義される金属酸化物の組み合わせを使用してもよい。
【００５６】
本化学線硬化性組成物に含まれ得る半導体金属酸化物材料およびその複合材は、なかでも、光活性ナノ複合材アナターゼ−ＴｉＯ2、ＺｎＯ、および他の光触媒バンドギャップ半導体である。これらの材料は、硬化を生じかつ／または向上し、硬化した組成物の色を向上する。さらに、半導体金属酸化物材料およびその複合材は、硬化効率を減少させることなく、黒の顔料を含有する組成物の光学密度を増加し、「漆黒度」を改善することが実証されている。さらに、より少量の光開始剤を含有するものを含む、多様な化学線硬化性組成物では、硬化が効果的に生じる。半導体金属酸化物材料およびその複合材は、従来の光開始剤よりも有毒性が低く、より安定である。それらは、従来の光開始剤よりも長い期間貯蔵することができ、より良好な保存寿命を有することができ、より耐熱性かつ耐光性であり得る。さらに、半導体金属酸化物材料およびその複合材は、単独で、およびカーボンブラックなどのある特定の添加剤との複合材として相乗的に作用することが示されている。
【００５７】
半導体金属酸化物材料およびその複合材は、典型的な光開始剤パッケージと比較すると、ＵＶ光曝露後でさえもより安定であり（すなわち劣化せず）、移動する可能性が低い。半導体金属酸化物材料およびその複合材は、それらの光触媒特性が、光誘起による酸化／還元の二重のフリーラジカル硬化経路を含むという点でさらに有利である。半導体金属酸化物材料などのバンドギャップ添加剤が持つ有利な特性は、硬化を補助するときに一緒に作用する酸化／還元の二重のフリーラジカル促進経路である。半導体金属酸化物材料などの光触媒は、ＵＶ線への曝露時に、価電子帯から伝導帯への電子励起を受ける。これにより、フリーラジカル硬化反応を推進する還元剤である自由電子と酸化力のある正孔との同時発生が生じる。その過程で、光触媒は、電子励起エネルギーを失い、原子価結合電子を獲得し、次いで別のＵＶ励起事象の準備が整う。したがって、光触媒はＵＶ光で劣化せず、硬化反応を複数回発生させることができる。加えて、水または酸素の存在は、金属酸化物光開始剤の硬化活性を阻害しないであろう。
【００５８】
半導体金属酸化物材料の安定性および超分子適応性により、多様なＵＶ吸収性または放射線向上活性を備える多様な複合材に組み合わせることができる。特に、半導体金属酸化物はまた、超分子複合体、および顔料との複合材を形成し、色および硬化を向上することができる。
【００５９】
半導体金属酸化物材料は、放射線向上剤としても作用することができる半導体である。すなわち、電子ビームによって放射されるなどの高エネルギーの亜原子粒子にこれらの半導体材料が曝露すると、バンドギャップ／伝導帯への電子の還元およびオージェ電子効果は、電子放射増幅を誘起し、それによって半導体金属酸化物の放射線向上剤としての機能を生じる。電子ビームに曝露した半導体金属酸化物材料は、フリーラジカル硬化反応を増加させる、さらなる電子を放射する。
【００６０】
本明細書に記載の本発明は、半導体として機能する半導体金属酸化物材料およびその複合材を利用し、これらは、従来の光開始剤パッケージを上回るいくつかの利点を与える。従来の光開始剤とは異なり、半導体金属酸化物材料は、熱による悪影響を受けない。半導体金属酸化物材料は、単独で、または化学線硬化性組成物内の複合材として利用することができる。すべての場合において、材料は、モノマーフリーラジカルを作り出す還元／酸化の二重経路を提供し、光化学硬化を補助し、酸素の阻害相互作用による影響を受けない。加えて、半導体金属酸化物材料の化学構造は、半導体金属酸化物の光活性表面の近くに反応性モノマー／オリゴマー種を吸着することができるカーボンブラックなどの複合材料を用いて、非共有結合的な超分子足場を設計および作り出す機会を提供し、それによって反応効率を向上する。
【００６１】
いくつかの他の利点：
【００６２】
半導体金属酸化物材料およびその複合材は、再生可能かつ持続可能であり、環境に優しく、使用しても光劣化しない。
【００６３】
半導体金属酸化物材料およびその複合材は、好ましくは、移動する可能性が低く、食品パッケージに好適な固体状態の複合材である。
【００６４】
半導体金属酸化物材料およびその複合材は、化学線硬化性組成物に含まれる従来のより有毒な光開始剤の全量またはその一部の代替物として使用することができ、したがって光開始剤の量を下げることができる。
【００６５】
半導体金属酸化物材料およびその複合材は、光開始剤と相乗的に作用し、光開始剤と組み合わせて、ＵＶ硬化効果を向上することができる。
【００６６】
半導体金属酸化物材料の波長吸収性は、多様な複合添加剤を使用して変更することができる。
【００６７】
半導体金属酸化物材料およびその複合材は、多様な化学線硬化性組成物と適合性がある。そして、
【００６８】
半導体金属酸化物材料およびその複合材を含む化学線で硬化可能な組成物は、改善された耐薬品性、硬化、色密度および光沢を提供する。
【００６９】
本実施形態の半導体金属酸化物材料組成物の複合材は、半導体金属酸化物材料と、例えば、限定されないが、ハロイサイトおよびアルミノケイ酸塩などの粘土、Ｈ2Ｏ、カーボンブラック、アクリレートモノマー、フミン酸、フミン酸ポリマー、ＵＶ硬化／色を向上する染料および顔料、ならびに蛍光増白剤および光開始剤などの光または電磁線に応答することが可能な光活性物質を含む添加剤と、を含む。
【００７０】
出願人は、Ｈｕｎｔｓｍａｎから入手可能な商品名Ａｌｔｉｒｉｓ５５０として入手可能なＴｉＯ2顔料が、ＵＶ光への曝露によって硬化するであろうインクまたはコーティング組成物などの化学線硬化性組成物中の硬化助剤として使用するための有効な半導体金属酸化物材料であることを見出した。この半導体金属酸化物材料を含めることにより、エネルギー硬化性インク配合物に含まれるであろう従来の光開始剤の量を低減することが可能になる。さらに、この半導体金属酸化物材料を含むインクおよびコーティング組成物の特性は、それを含まないインクおよびコーティング組成物に匹敵するか、またはそれと比較して改善されている。
【００７１】
他の利点としては、本化学線硬化性組成物中のかかるＡｌｔｉｒｉｓの５５０などの半導性ＴｉＯ2金属酸化物を含むことからの流れがある。なかでも、光開始剤の量の低減を含むことによる移動可能な構成成分の量の低減、食品および他の敏感なアイテム（例えば、市販薬および処方薬）用の印刷パッケージに特に関連する利点、疎水性および親水性組成物における適合性、ネスレおよびスイスの条例、同様に他の政府機関の規制スキームの順守、ならびに、事実上すべての印刷方法、例えばフレキソ、リソ、グラビア、ＬＥＤフレキソ、インクジェットによって適用されるインクおよびコーティング、およびスクリーンインク製品に好適に含めることができる、ということである。
【００７２】
すべての金属酸化物が半導性および／または光触媒材料であるとは限らないことを理解されたい。多くの金属酸化物は半導体として機能せず、したがってエチレン性不飽和材料の存在下で化学線に曝露しても、フリーラジカル重合反応を開始しないであろう。例えば、エチレン性不飽和材料（例えば、１，６−ＨＤＤＡ）および非半導性金属酸化物材料またはその複合材（例えば、半導性ＴｉＯ2が非半導性ＴｉＯ2で置き換えられている、本明細書で後述されるＢＧＡ１）を含むかかる系のＤＳＣは、フリーラジカル重合が生じているであろうことを示す反応の発熱を示さず、この特定のＴｉＯ2が半導性金属酸化物材料ではないことを実証している。
【００７３】
以下の表１は、半導性および／または光触媒効果を呈する例示的な金属酸化物材料、半導体金属酸化物材料の複合材を作製するために使用することができる添加剤、ならびに半導体金属酸化物材料と添加剤との例示的な複合材を特定している。表１に提供される情報は例示的なものであり、決して限定するものではない。
【００７４】
数値的な制限によって制限されることを望むものではないが、本明細書で定義および記載される半導性金属酸化物の半導性特性を示さない、インク組成物の顔料として使用されるＴｉＯ2材料は、２５０ｎｍ以上の粒子サイズを有することが一般に知られている。一方で、１ｎｍ〜２００ｎｍ、または１ｎｍ〜１７５ｎｍ、または１ｎｍ〜１５０ｎｍ、または１ｎｍ〜１２０ｎｍの粒子サイズを有するＴｉＯ2材料は、半導性であることが見出されている。これらの数値範囲が必ずしも普遍的に適用されるとは限らず、例えば、本明細書に記載のＡｌｔｉｒｉｓ５５０  ＴｉＯ2半導性金属酸化物は、粒子サイズに関するこのコメントに準拠するとは思われないことに留意されたい。
【００７５】
半導体金属酸化物材料の複合材は、本明細書に記載の化学線硬化性組成物に含めるのに、特に非常に好適であり得る。上に示したように、複合材に含まれる添加剤は、半導体金属酸化物材料のバンドギャップを調整および調節することができ、それにより、最大の光触媒活性および組成物を硬化させるために使用される光の波長を提供する。なかでも、それらの材料としては、顔料、粘土、フミン酸、フミン酸ポリマー、蛍光増白剤および光開始剤などの光または電磁線に応答することが可能である光活性物質である。
【００７６】
一態様では、半導体金属酸化物材料は、半導体金属酸化物材料と、カーボンブラック、ハロイサイト粘土、およびアルミノケイ酸塩粘土、リソールルビン顔料などのマゼンタ顔料、およびそれらの組み合わせから選択される顔料との複合材として存在する。
【００７７】
一態様では、半導体金属酸化物材料は、半導体金属酸化物材料と、カーボンブラック、アルミノケイ酸塩粘土、およびそれらの組み合わせから選択される別の複合材形成材料との複合材として存在する。
【００７８】
示されるように、本発明の１つの利点は、半導体金属酸化物材料およびその複合材を含めることによって、光開始剤の量を下げることができることである。例えば、半導体金属酸化物材料およびその複合材は、組成物の総重量に基づいて、１対１（ｗ／ｗ／）を基準に、化学線硬化性組成物に典型的に含まれる光開始剤の全部または一部を置き換えることができることが見出されている。
【００７９】
一態様では、半導体金属酸化物材料（および／またはその複合材）は、組成物の総重量に基づいて、０．１重量％〜２５重量％、好ましくは０．５重量％〜２０重量％、より好ましくは１．０重量％〜１０重量％の量で存在する。
【００８０】
複合材は、ＤＡＣスピードミキサーおよび／またはソニケーターなどの超音波プロセッサーで、構成成分を十分な期間の間混合することによって形成することができる。
【００８１】
重合性成分
一態様では、重合性構成成分は、組成物の総重量に基づいて、１０重量％〜９０重量％、好ましくは６０重量％〜９０重量％、より好ましくは７０重量％〜９０重量％の量で化学線硬化性組成物中に存在する。
【００８２】
単官能性および多官能性エチレン性不飽和材料の多くの異なる種を、本化学線硬化性組成物に使用することができる。それらの単なる例示的かつ非排他的な列挙としては、以下が挙げられる。
【００８３】
単官能性エチレン性不飽和モノマー
好適な単官能性エチレン性不飽和モノマーの例としては、限定されないが、以下が挙げられる：
【００８４】
アクリル酸イソブチル、アクリル酸シクロヘキシル、イソオクチルアクリレート、ｎ−オクチルアクリレート、イソデシルアクリレート、イソノニルアクリレート、オクチル／デシルアクリレート、ラウリルアクリレート、２−プロピルヘプチルアクリレート、アクリル酸トリデシル、ヘキサデシルアクリレート、ステアリルアクリレート、イソステアリルアクリレート、ベヘニルアクリレート、テトラヒドロフルフリルアクリレート、４−ｔブチルシクロヘキシルアクリレート、３，３，５−トリメチルシクロヘキサンアクリレート、イソボルニルアクリレート、ジシクロペンチルアクリレート、ジヒドロジシクロペンタジエニルアクリレート、ジシクロペンテニルオキシエチルアクリレート、ジシクロペンタニルアクリレート、アクリル酸ベンジル、フェノキシエチルアクリレート、２−ヒドロキシ−３−フェノキシプロピルアクリレート、アルコキシル化ノニルフェノールアクリレート、クミルフェノキシエチルアクリレート、環状トリメチロールプロパンホルマールアクリレート、２（２−エトキシエトキシ）エチルアクリレート、ポリエチレングリコールモノアクリレート、ポリプロピレングリコールモノアクリレート、カプロラクトンアクリレート、エトキシル化メトキシポリエチレングリコールアクリレート、メトキシトリエチレングリコールアクリレート、トリプロピレングリコールモノメチルエーテルアクリレート、ジエチレングリコールブチルエーテルアクリレート、アルコキシル化テトラヒドロフルフリルアクリレート、エトキシル化エチルヘキシルアクリレート、アルコキシル化フェノールアクリレート、エトキシル化フェノールアクリレート、エトキシル化ノニルフェノールアクリレート、プロポキシル化ノニルフェノールアクリレート、ポリエチレングリコールｏ−フェニルフェニルエーテルアクリレート、エトキシル化ｐ−クミルフェノールアクリレート、エトキシル化ノニルフェノールアクリレート、アルコキシル化ラウリルアクリレート、エトキシル化トリスチリルフェノールアクリレート、Ｎ−（アクリロイルオキシエチル）ヘキサヒドロフタルイミド、Ｎ−ブチル１，２（アクリロイルオキシ）カルバミン酸エチル、アクリロイルオキシエチルコハク酸水素、オクトキシポリエチレングリコールアクリレート、オクタフルオロペンチルアクリレート、２−イソシアナートエチルアクリレート、アセトアセトキシエチルアクリレート、２−メトキシエチルアクリレート、ジメチルアミノエチルアクリレート、アクリル酸２−カルボキシエチル、４−ヒドロキシブチルアクリレート、およびそれらの組み合わせ。当業者は、メタクリレート化合物がそれらの同等のアクリレート対応物よりも低い反応性を有することを理解するが、上記のメタクリレート対応化合物（例えば、イソブチルメタクリレートからイソブチルアクリレートまで）も含まれ得る。
【００８５】
好適な多官能性エチレン性不飽和モノマーの例としては、限定されないが、以下が挙げられる：１，３−ブチレングリコールジアクリレート、１，４−ブタンジオールジアクリレート、ネオペンチルグリコールジアクリレート、エトキシル化ネオペンチルグリコールジアクリレート、プロポキシル化ネオペンチルグリコールジアクリレート、２−メチル−１，３−プロパンジイルエトキシアクリレート、２−メチル−１，３−プロパンジオールジアクリレート、エトキシル化２−メチル−１，３−プロパンジオールジアクリレート、３メチル１，５−ペンタンジオールジアクリレート、２−ブチル−２−エチル−１，３−プロパンジオールジアクリレート、１，６−ヘキサンジオールジアクリレート、アルコキシル化ヘキサンジオールジアクリレート、エトキシル化ヘキサンジオールジアクリレート、プロポキシル化ヘキサンジオールジアクリレート、１，９−ノナンジオールジアクリレート、１，１０デカンジオールジアクリレート、エトキシル化ヘキサンジオールジアクリレート、アルコキシル化ヘキサンジオールジアクリレート、ジエチレングリコールジアクリレート、トリエチレングリコールジアクリレート、テトラエチレングリコールジアクリレート、ポリエチレングリコールジアクリレート、プロポキシル化エチレングリコールジアクリレート、ジプロピレングリコールジアクリレート、トリプロピレングリコールジアクリレート、ポリプロピレングリコールジアクリレート、ポリ（テトラメチレングリコール）ジアクリレート、シクロヘキサンジメタノールジアクリレート、エトキシル化シクロヘキサンジメタノールジアクリレート、アルコキシル化シクロヘキサンジメタノールジアクリレート、ポリブタジエンジアクリレート、ヒドロキシピバリルヒドロキシピバレートジアクリレート、トリシクロデカンジメタノールジアクリレート、１，４−ブタンジイルビス［オキシ（２−ヒドロキシ−３，１−プロパンジイル）］ジアクリレート、エトキシル化ビスフェノールＡジアクリレート、プロポキシル化ビスフェノールＡジアクリレート、プロポキシル化エトキシル化ビスフェノールＡジアクリレート、エトキシル化ビスフェノールＦジアクリレート、２−（２−ビニルオキシエトキシ）エチルアクリレート、ジオキサングリコールジアクリレート、エトキシル化グリセロールトリアクリレート、グリセロールプロポキシレートトリアクリレート、ペンタエリスリトールトリアクリレート、トリメチロールプロパントリアクリレート、カプロラクトン修飾トリメチロールプロパントリアクリレート、エトキシル化トリメチロールプロパントリアクリレート、プロポキシル化トリメチロールプロパントリアクリレート、トリス（２−ヒドロキシエチル）イソシアヌレートトリアクリレート、ｅ−カプロラクトン修飾トリス（２−ヒドロキシエチル）イソシアヌレートトリアクリレート、メラミンアクリレートオリゴマー、ペンタエリスリトールテトラアクリレート、エトキシル化ペンタエリスリトールテトラアクリレート、ジ−トリメチロールプロパンテトラアクリレート、ジペンタエリスリトールペンタアクリレート、ジペンタエリスリトールヘキサアクリレート、エトキシル化ジペンタエリスリトールヘキサアクリレート、およびそれらの組み合わせ。当業者は、メタクリレート化合物がそれらの同等のアクリレート対応物よりも低い反応性を有することを理解するが、上記のメタクリレート対応化合物（例えば、イソブチルメタクリレートからイソブチルアクリレートまで）も含まれ得る。
【００８６】
これらの配合物中に部分的に使用することが可能な他の官能性モノマー種および部類としては、Ｎ−ビニルカプロラクタムなどの環状ラクタム、Ｎ−ビニルオキサゾリジノンおよびＮ−ビニルピロリドン、ならびにアクリロイルモルホリンなどの第２級または第３級アクリルアミド、ジアセトンアクリルアミド、Ｎ−メチルアクリルアミド、Ｎ−エチルアクリルアミド、Ｎ−イソプロピルアクリルアミド、Ｎ−ｔ．ブチルアクリルアミド、Ｎ−ヘキシルアクリルアミド、Ｎ−シクロヘキシルアクリルアミド、Ｎ−オクチルアクリルアミド、Ｎ−ｔ．オクチルアクリルアミド、Ｎ−ドデシルアクリルアミド、Ｎ−ベンジルアクリルアミド、Ｎ−（ヒドロキシメチル）アクリルアミド、Ｎ−イソブトキシメチルアクリルアミド、Ｎ−ブトキシメチルアクリルアミド、Ｎ，Ｎ−ジメチルアクリルアミド、Ｎ，Ｎ−ジエチルアクリルアミド、Ｎ，Ｎ−プロピルアクリルアミド、Ｎ，Ｎ−ジブチルアクリルアミド、Ｎ，Ｎ−ジヘキシルアクリルアミド、Ｎ，Ｎ−ジメチルアミノメチルアクリルアミド、Ｎ，Ｎ−ジメチルアミノエチルアクリルアミド、Ｎ，Ｎ−ジメチルアミノプロピルアクリルアミド、Ｎ，Ｎ−ジメチルアミノヘキシルアクリルアミド、Ｎ，Ｎ−ジエチルアミノメチルアクリルアミド、Ｎ，Ｎ−ジエチルアミノエチルアクリルアミド、Ｎ，Ｎ−ジエチルアミノプロピルアクリルアミド、Ｎ，Ｎ−ジメチルアミノヘキシルアクリルアミド、およびＮ，Ｎ’−メチレンビスアクリルアミドが挙げられる。
【００８７】
上のうちのいずれかの組み合わせを、本組成物に使用することができる。
【００８８】
エチレン性不飽和オリゴマー／プレポリマー
オリゴマーからなる少なくとも１種のプレポリマーは、好ましくは、エポキシアクリレート、アクリル化油、ウレタンアクリレート（脂肪族および芳香族）、ポリエステルアクリレート、ポリエーテルアクリレート、ビニル／アクリルオリゴマー、ポリエン／チオール系、およびそれらの組み合わせからなる群から選択され得る。
【００８９】
光重合開始剤
本組成物は、１種以上の光開始剤を含み得る。一態様では、光開始剤構成成分は、組成物の総重量に基づいて、２．０重量％〜４０重量％、好ましくは５．０重量％〜２５重量％、より好ましくは５．０重量％〜２０重量％の量で化学線硬化性組成物中に存在する。さらなる態様では、この量は、記載の半導体金属酸化物材料およびその複合材を含まない化学線硬化性組成物中に提供される光開始剤の量よりも少ない。
【００９０】
半導体金属酸化物材料およびその複合材は、光開始剤と一緒に作用して、迅速かつ徹底的な硬化を提供することが見出されている。好適な光開始剤としては、限定されないが、以下が挙げられる：１−ヒドロキシ−シクロヘキシル−フェニル−ケトンなどのα−ヒドロキシケトン、２−ヒドロキシ−２−メチル−１−フェニル−１−プロパノン、２−ヒドロキシ−２−メチル−４’−ｔｅｒｔ−ブチル−プロピオフェノン、２−ヒドロキシ−４’−（２−ヒドロキシエトキシ）−２−メチル−プロピオフェノン、２−ヒドロキシ−４’−（２−ヒドロキシプロポキシ）−２−メチル−プロピオフェノン、オリゴ２−ヒドロキシ−２−メチル−１−［４−（１−メチル−ビニル）フェニル］プロパノン、ビス［４−（２−ヒドロキシ−２−メチルプロピオニル）フェニル］メタン、２−ヒドロキシ−１−［１−［４−（２−ヒドロキシ−２−メチルプロパノイル）フェニル］−１，３，３−トリメチルインダン−５−イル］−２−メチルプロパン−１−オン、ならびに２−ヒドロキシ−１−［４−［４−（２−ヒドロキシ−２−メチルプロパノイル）フェノキシ］フェニル］−２−メチルプロパン−１−オン、２，４，６−トリメチルベンゾイル−ジフェニルホスフィンオキシドなどのアシルホスフィンオキシド、エチル（２，４，６−トリメチルベンゾイル）フェニルホスフィネート、ならびにビス−（２，４，６−トリメチルベンゾイル）−フェニルホスフィンオキシド、２−メチル−１−［４−メチルチオ）フェニル］−２−モルホリノプロパン−１−オンなどのα−アミノケトン、２−ベンジル−２−ジメチルアミノ−１−（４−モルホリノフェニル）−ブタン−１−オン、ならびに２−ジメチルアミノ−２−（４−メチル−ベンジル）−１−（４−モルホリン−４−イル−フェニル）−ブタン−１−オン、２−４−ジエチルチオキサントン、イソプロピルチオキサントン、２−クロロチオキサントン、および１−クロロ−４−プロポキシチオキサントンなどのチオキサントン、４−フェニルベンゾフェノン、および４−メチルベンゾフェノンなどのベンゾフェノンなどのベンゾフェノン、メチル−２−ベンゾイルベンゾエート、４−ベンゾイル−４−メチルジフェニルスルフィド、４−ヒドロキシベンゾフェノン、２，４，６−トリメチルベンゾフェノン、４，４−ビス（ジエチルアミノ）ベンゾフェノン、ベンゾフェノン−２−カルボキシ（テトラエトキシ）アクリレート、４−ヒドロキシベンゾフェノンラウレート、および１−［−４−［ベンゾイルフェニルスルホ］フェニル］−２−メチル−２−（４−メチルフェニルスルホニル）プロパン−１−オン、フェニルグリオキシル酸メチルエステルなどのフェニルグリオキシレート、オキシ−フェニル−酢酸２−［ヒドロキシル−エトキシ］−エチルエステル、またはオキシ−フェニル−酢酸２−［２−オキソ−２−フェニル−アセトキシ−エトキシ］−エチルエステル、１−フェニル−１，２−プロパンジオン−２−（Ｏ−エトキシカルボニル）オキシムなどのオキシムエステル、［１−（４−フェニルスルファニルベンゾイル）ヘプチリデンアミノ］ベンゾエート、または［１−［９−エチル−６−（２−メチルベンゾイル）カルバゾール−３−イル］−エチリデンア��ノ］アセテート、他の好適な光開始剤の例としてはジエトキシアセトフェノン、アセトフェノン、ベンジル、ベンジルジメチルケタル、チタン−ビス（
【数１】
2021517200.tif 000002
５−２，４−シクロペンタジエン−１−イル）−ビス−［２，６−ジフルオロ−３−（１Ｈ−ピロール−１−イル）フェニル］などのチタノセン（ｔｉｔａｎｏｃｅｎｅ）ラジカル開始剤、９−フルオレノン、カンファーキノン、２−エチルアントラキノンなど。
【００９１】
高分子光開始剤および増感剤も好適であり、例えば、高分子アミノ安息香酸塩（ＲＡＨＮからのＧＥＮＯＰＯＬ  ＡＢ−１もしくはＡＢ−２、ＩＧＭからのＯｍｎｉｐｏｌ  ＡＳＡ、またはＬａｍｂｓｏｎからのＳｐｅｅｄｃｕｒｅ  ７０４０）、高分子ベンゾフェノン誘導体（ＲＡＨＮからのＧＥＮＯＰＯＬ  ＢＰ−１もしくはＢＰ−２、ＩＧＭからのＯｍｎｉｐｏｌ  ＢＰ、Ｏｍｎｉｐｏｌ  ＢＰ２７０２、もしくはＯｍｎｉｐｏｌ  ６８２、またはＬａｍｂｓｏｎからのＳｐｅｅｄｃｕｒｅ  ７００５）、高分子チオキサントン誘導体（ＲＡＨＮからのＧＥＮＯＰＯＬ  ＴＸ−１もしくはＴＸ−２、ＩＧＭからのＯｍｎｉｐｏｌ  ＴＸ、またはＬａｍｂｓｏｎからのＳｐｅｅｄｃｕｒｅ  ７０１０）、高分子アミノアルキルフェノン（ＩＧＭからのＯｍｎｉｐｏｌ  ９１０など）、高分子ベンゾイルギ酸エステル（ＩＧＭからのＯｍｎｉｐｏｌ  ２７１２など）、および高分子増感剤（ＩＧＭからのＯｍｎｉｐｏｌ  ＳＺ）が含まれる。
【００９２】
Ｉｒｇａｃｕｒｅ（登録商標）ＴＰＯは、（２，４，６−トリメチルベンゾイルジフェニルホスフィンオキシド）である。Ｉｒｇａｃｕｒｅ（登録商標）ＴＰＯ−Ｌは、（２，４，６−トリメチルベンゾイルフェニルホスフィネート）である。Ｏｍｎｉｒａｄ（登録商標）９０７は、（２−メチル−１［４−（メチルチオ）フェニル］−２−モルホリノプロパン−１−オン）である。Ｉｒｇａｃｕｒｅ（登録商標）ＴＰＯおよびＩｒｇａｃｕｒｅ（登録商標）ＴＰＯ−Ｌは、それぞれＬｕｃｉｒｉｎ（登録商標）ＴＰＯおよびＬｕｃｉｒｉｎ（登録商標）ＴＰＯ−Ｌとして以前知られていた。Ｏｍｎｉｒａｄ（登録商標）９０７は、Ｉｒｇａｃｕｒｅ（登録商標）９０７として以前知られていた。
【００９３】
１種以上の光開始剤の組み合わせを組成物に含めてもよい。
【００９４】
さらに、ある特定の開始剤は、有毒であることが知られている。（他の半導体金属酸化物材料の中でも）上記の半導性ＴｉＯ2金属酸化物材料は、胎児にリスクをもたらすことが知られているＩｒｇａｃｕｒｅ（登録商標）３６９（２−ベンジル−２−ジメチルアミノ−１−（４−モルホリノフェニル）−ブタノン−１）などの光開始剤の潜在的な代替品である。本出願の好ましい態様では、化学線硬化性組成物は、Ｉｒｇａｃｕｒｅ（登録商標）３６９を含まない。
【００９５】
他の構成成分
化学線硬化性組成物は、１つ以上の機能を実施し、かつ／または組成物に１つ以上の属性を提供する他の構成成分を含んでもよい。それらには、以下がある。
【００９６】
アミン相乗剤
アミン相乗剤もまた、配合物に含まれ得る。好適な例としては、限定されないが、以下が挙げられる：２−（ジメチルアミノ）エチルベンゾエートなどの芳香族アミン、Ｎ−フェニルグリシン、安息香酸、４−（ジメチルアミノ）−、１，１’［（メチルイミノ）ジ−２，１−エタンジイル］エステル、ならびに４−（Ｎ，Ｎ−ジメチルアミノ）安息香酸と、エチル、アミル、２−ブトキシエチル、および特に好ましくは２−エチルヘキシルエステルとの単純なアルキルエステル、Ｎ，Ｎ−ジメチルアミノ）安息香酸エステルの他の位置異性体も好適である。
【００９７】
他の含まれ得るものは、例えば、Ｎ−メチルジエタノールアミン、トリエタノールアミン、およびトリイソプロパノールアミンなどの脂肪族アミン、アミノアクリレートおよびアミン修飾ポリエーテルアクリレートである、ＡＬＬＮＥＸから入手可能なＥｂｅｃｒｙｌ８０、Ｅｂｅｃｒｙｌ８１、Ｅｂｅｃｒｙｌ８３、Ｅｂｅｃｒｙｌ８５、Ｅｂｅｃｒｙｌ８８０、ＥｂｅｃｒｙｌＬＥＯ１０５５１、ＥｂｅｃｒｙｌＬＥＯ１０５５２、ＥｂｅｃｒｙｌＬＥＯ１０５５３、Ｅｂｅｃｒｙｌ７１００、ＥｂｅｃｒｙｌＰ１１５、およびＥｂｅｃｒｙｌＰ１１６、すべてＳａｒｔｏｍｅｒから入手可能なＣＮ５０１、ＣＮ５５０、ＣＮ  ＵＶＡ４２１、ＣＮ３７０５、ＣＮ３７１５、ＣＮ３７５５、ＣＮ３８１、およびＣＮ３８６、ＲＡＨＮからのＧｅｎｏｍｅｒ５１４２、Ｇｅｎｏｍｅｒ５１６１、Ｇｅｎｏｍｅｒ５２７１、およびＧｅｎｏｍｅｒ５２７５、すべてＩＧＭから入手可能なＰｈｏｔｏｍｅｒ４７７１、Ｐｈｏｔｏｍｅｒ４９６７、Ｐｈｏｔｏｍｅｒ５００６、Ｐｈｏｔｏｍｅｒ４７７５、Ｐｈｏｔｏｍｅｒ５６６２、Ｐｈｏｔｏｍｅｒ５８５０、Ｐｈｏｔｏｍｅｒ５９３０、およびＰｈｏｔｏｍｅｒ４２５０、すべてＢＡＳＦから入手可能なＬａｒｏｍｅｒＬＲ８９９６、ＬａｒｏｍｅｒＬＲ８８６９、ＬａｒｏｍｅｒＬＲ８８８９、ＬａｒｏｍｅｒＬＲ８９９７、ＬａｒｏｍｅｒＰＯ８３Ｆ、ＬａｒｏｍｅｒＰＯ８４Ｆ、ＬａｒｏｍｅｒＰＯ９４Ｆ、ＬａｒｏｍｅｒＰＯ９０６７、ＬａｒｏｍｅｒＰＯ９１０３、ＬａｒｏｍｅｒＰＯ９１０６、およびＬａｒｏｍｅｒＰＯ７７Ｆ、ＤＳＭ−ＡＧＩからのＡｇｉｓｙｎ７０１、Ａｇｉｓｙｎ７０２、Ａｇｉｓｙｎ７０３、ＮｅｏＲａｄ  Ｐ−８１、およびＮｅｏＲａｄ  Ｐ−８５である。上のうちのいずれかの組み合わせが含まれ得る。
【００９８】
着色剤
好適な着色剤としては、限定されないが、有機または無機顔料および染料が挙げられる。染料は、蛍光染料、アゾ染料、アントラキノン染料、キサンテン染料、アジン染料、それらの組み合わせなどを含むが、これらに限定されない。有機顔料は、例えば、Ｐｉｇｍｅｎｔ  Ｙｅｌｌｏｗ  Ｎｏ．１２、１３、１４、１７、７４、８３、１１４、１２６、１２７、１７４、１８８、Ｐｉｇｍｅｎｔ  Ｒｅｄ  Ｎｏ．２、２２、２３、４８：１、４８：２、５２、５２：１、５３、５７：１、１１２、１２２、１６６、１７０、１８４、２０２、２６６、２６９、Ｐｉｇｍｅｎｔ  Ｏｒａｎｇｅ  Ｎｏ．５、１６、３４、３６、Ｐｉｇｍｅｎｔ  Ｂｌｕｅ  Ｎｏ．１５、１５：３、１５：４、Ｐｉｇｍｅｎｔ  Ｖｉｏｌｅｔ  Ｎｏ．３、２３、２７、および／またはＰｉｇｍｅｎｔ  Ｇｒｅｅｎ  Ｎｏ．７などの１つの顔料または顔料の組み合わせであってよい。無機顔料は、以下の非限定的な顔料の１つであり得る：酸化鉄、二酸化チタン、酸化クロム、フェロシアン化第二鉄アンモニウム、黒色酸化第二鉄、Ｐｉｇｍｅｎｔ  Ｂｌａｃｋ  Ｎｏ．７ならびに／またはＰｉｇｍｅｎｔ  Ｗｈｉｔｅ  Ｎｏ．６および７。所望の色を達成する組み合わせと同様に、他の有機および無機の顔料および染料も、採用され得る。
【００９９】
本発明で使用される着色剤は、任意のＦＤ＆ＣまたはＤ＆Ｃ顔料であってよい。好ましいＦＤ＆Ｃ顔料には、ＦＤ＆Ｃ  Ｒｅｄ  Ｎｏ．４０、ＦＤ＆Ｃ  Ｙｅｌｌｏｗ  Ｎｏ．５、ＦＤ＆Ｃ  Ｙｅｌｌｏｗ  Ｎｏ．６およびＦＤ＆Ｃ  Ｂｌｕｅ  Ｎｏ．１が含まれる。好ましいＤ＆Ｃ顔料には、Ｄ＆Ｃ  Ｒｅｄ  Ｎｏ．６、Ｄ＆Ｃ  Ｒｅｄ  Ｎｏ．７、Ｄ＆Ｃ  Ｒｅｄ  Ｎｏ．２１、Ｄ＆Ｃ  Ｒｅｄ  Ｎｏ．２２、Ｄ＆Ｃ  Ｒｅｄ  Ｎｏ．２７、Ｒｅｄ  Ｎｏ．２８、Ｄ＆Ｃ  Ｒｅｄ  Ｎｏ．３０、Ｄ＆Ｃ  Ｒｅｄ  Ｎｏ．３３、Ｄ＆Ｃ  Ｒｅｄ  Ｎｏ．３４、Ｄ＆Ｃ  Ｒｅｄ  Ｎｏ．３６、Ｄ＆Ｃ  Ｏｒａｎｇｅ  Ｎｏ．５、およびＤ＆Ｃ  Ｙｅｌｌｏｗ  Ｎｏ．１０が含まれる。
【０１００】
蛍光増白剤
化学線で硬化可能な組成物はまた、蛍光増白剤を含んでもよい。蛍光増白剤は、ＵＶ範囲で吸収し、吸収されたＵＶ光の大部分を４００〜５００ｎｍの波長を有する青色の蛍光として再放射する無色または青白い有機化合物であることが知られている。発光検出器はＵＶ光を放射し、生じる蛍光を検出することができる。好適な蛍光増白剤の例としては、ジスチリルベンゼン、ジスチリルビフェニル、ジビニルスチルベン、トリアジニルアミノスチルベン、スチルベニル−２Ｈ−トリアゾール、スチルベニル−２Ｈ−ナフト［１，２−ｄ］トリアゾール、およびビス（１，２，３−トリアゾリル）スチルベンなどのスチルベン誘導体が挙げられ、これらの各々は、さらに置換されていてもよい。さらなる例としては、ベンゾオキサゾール、スチルベニルベンゾオキサゾール、ビスベンゾオキサゾール、ベンズイミダゾール誘導体、ピラゾリン誘導体、またはクマリン誘導体が挙げられる。蛍光増白剤は、例えば、Ｂｌａｎｋｏｐｈｏｒ（登録商標）、Ｔｉｎｏｐａｌ（登録商標）、またはＵｌｔｒａｐｈｏｒ（登録商標）の名称で市販されている。異なる蛍光増白剤の混合物も使用することができる。使用される蛍光増白剤の量は、通常、組成物の総重量に基づいて、１．０重量％〜２５重量％である。
【０１０１】
ワックス
化学線で硬化可能な組成物はまた、限定されないが、アミドワックス、エルカミドワックス、ポリプロピレンワックス、パラフィンワックス、ポリエチレンワックス、ＴＥＦＬＯＮ（登録商標）、カルナウバワックスなどのワックスを含んでもよい。ワックスは、上記ワックスの組み合わせであってよい。ワックスは、アミドワックスとエルカミドワックスとのブレンドであることが好ましい。ワックスは、存在する場合、０重量％〜４．０重量％の量である。ワックスは、０．１重量％〜約２．０重量％の量で存在することが好ましい。
【０１０２】
他の添加剤
化学線で硬化可能な組成物のほとんどと同じように、添加剤を組み込んで様々な特性を向上することができる。かかる添加剤の部分的な列挙としては、限定されないが、接着促進剤、シリコーン、光安定剤、脱気添加剤、アンモニア、流動促進剤、消泡剤、酸化防止剤、安定剤、界面活性剤、分散剤、可塑剤、レオロジー添加剤、ワックス、シリコーンなどが挙げられる。
【０１０３】
硬化
本発明の化学線硬化性組成物は、例えば日光などの可視光、ならびに高電圧水銀電球、中電圧水銀電球、キセノン電球、カーボンアークランプ、金属ハロゲン化物電球、およびＵＶ−ＬＥＤ光源によって提供され得るＵＶ光などの化学線光源によって放射される光への曝露によって、硬化させることができる。組成物はまた、電子ビーム（ＥＢ）放射線への曝露によって硬化させてもよい。
【０１０４】
組成物に適用される化学線照射の波長は、好ましくは約２００〜５００ｎｍ、より好ましくは約２５０〜３９０ｎｍの範囲内である。ＵＶエネルギーは、好ましくは約３０〜３，０００ｍＪ／ｃｍ2の範囲内、より好ましくは約５０〜５００ｍＪ／ｃｍ2の範囲内である。加えて、放射線硬化性組成物の吸収スペクトルに従って、電球または他の光源を適切に選択してもよい。さらに、本発明の化学線で硬化可能な組成物は、不活性条件下で、または積層構造として硬化させることができる。
【０１０５】
市販のＥＢ乾燥機としては、例えば、Ｅｎｅｒｇｙ  Ｓｃｉｅｎｃｅ，Ｉｎｃ．（Ｗｉｌｍｉｎｇｔｏｎ，Ｍａｓｓ）からのもの、またはＡｄｖａｎｃｅｄ  Ｅｌｅｃｔｒｏｎ  Ｂｅａｍｓ  Ｉｎｃ．（ＡＥＢ）（Ｗｉｌｍｉｎｇｔｏｎ，Ｍａｓｓ）からのものが挙げられる。照射線量としても知られている吸収されるエネルギーは、１ｋＧｙが１キログラムあたりの１，０００ジュールと等しいキログレイ（ｋＧｙ）の単位で測定される。典型的には、完全に硬化させるには、電子ビームの照射線量は、１０ｋＧｙ〜約４０ｋＧｙの範囲内であるべきである。乾燥した耐溶剤性インクを得るには、好ましくは＜２００ｐｐｍ未満の酸素レベル、２０〜３０ｋＧｙの放射線照射線量によって本発明の放射線硬化性組成物を硬化させることで通常十分である。
【０１０６】
本発明を、その好ましい実施形態を含めて詳細に説明した。しかしながら、当業者は、本開示を考慮すると、本発明の範囲および趣旨内で本発明に対して修正および／または改善を行い得ることを理解されたい。
【実施例】
【０１０７】
以下の実施例は、本発明の特定の態様を例示するものであり、いかなる点においてもその範囲を限定することを意図するものではなく、そのように解釈されるべきではない。
【表１】
2021517200.tif 000003
【０１０８】
配合物：化学線硬化性インクおよびコーティングインクは、Ｆｌａｃｋ  Ｔｅｋ  Ｉｎｃ．のＤＡＣ４００オービタルミキサーを使用して１８００ｒｐｍで５分間、表１からの構成成分（複数可）を表２に列挙したインクまたはインク構成成分に混合することによって調製した。
【表２】
2021517200.tif 000004
【０１０９】
インクの調製：インクは、スピードミキサー（ＤＡＣ１５０ＦＶＺ）を使用して１分１８，０００ＲＰＭで調製した。必要に応じて、記載のように３ロールミリングを使用した。
【０１１０】
プルーフィング：オフセットインクおよびドライオフセットインクは、Ｗａｒｒｅｎ＃２、０．３ミルのウェッジプレートを備えた「Ｌｉｔｔｌｅ  Ｊｏｅ」プルーファー（Ｌｉｔｔｌｅ  Ｊｏｅ  Ｉｎｄｕｓｔｒｉｅｓ（Ｈｉｌｌｓｂｏｒｏｕｇｈ，ＮＪ））で、または指定のＩＧＴプルーファーを使用してプルーフィングした。フレキソインクは、５００ラインの３．０ＢＣＭアニロックスローラーを備えたＨａｒｐｅｒ  ＱＤ  Ｐｈａｎｔｏｍフレキソハンドプルーファーを使用してプルーフィングした。フレキソ実施例１３〜１５は、ＱＤプルーフィングベッドを使用して、８００（ＬＰＩ）ライン／１インチ×１．９０（ＢＣＭ）１０億立方ミクロンのＨａｒｐｅｒ  Ｊｒ．ハンドヘルドプルーファーを使用してプルーフィングした。
【０１１１】
硬化：ＵＶ光への曝露による硬化は、各実施例で説明するとおりである。ＵＶ−ＬＥＤ硬化は、ＧＥＷ  ＵＶ  ＬＥＤラボユニットにより１００メートル／分で達成した。ＥＢ硬化は、Ｃｏｍｅｔ  ＥＢ  ＢＥＡＭ  ＥＢＬａｂ−２００により、３０ｐｐｍの酸素、および５０ｋＧｙの照射線量、１００フィート／分で達成した。
【０１１２】
硬化の程度／イソプロパノール摩擦試験：硬化の程度は、イソプロパノールに浸した綿の先端を有する棒がインクを破り、下にある基材を露出させるのにかかった摩擦（ストローク）の回数を数えることによって決定した。破るのにかかった摩擦が多いほど、硬化が良好である。ＩＰＡ摩擦は、ＩＰＡに浸した綿の先端を有するＰｕｒｉｔａｎ滅菌綿棒（綿棒）を使用して実施し、インクを破って下にある基材を露出させるのにかかった摩擦（ストローク）の回数を数えることによって決定した。摩擦の数が多いほど、ＩＰＡ摩擦耐性が良好である。
【０１１３】
接着および硬化：インクの基材への接着（および硬化）は、硬化させたフィルムに１インチのストリップテープ（３Ｍの６００および６１０テープのいずれか）を手で適用し、次いで表面からすばやく剥がすことによって決定した。インク除去の推定％は、目視による観察で決定したインク除去％である。インク除去％が低いほど、テープの接着が良好であり、硬化が良好である。
【０１１４】
色の測定：黒は、３つの反射率測定基準（カーボン黒色度［Ｍｙ］、漆黒度［Ｍｃ］、および色合い［ｄＭ］）を使用して測定した。黒色度（Ｍｙ）は、反射率に直接関係する黒色度の程度の尺度である。反射率の値は、典型的には５％未満であり、最良の黒では１％未満であり得る。測定した基準を０％として、機器の最低目盛り基準を設定する。ここでは、黒色度Ｍｙ＝１００＊ｌｏｇ（Ｙｎ／Ｙ）である。
【０１１５】
漆黒度（Ｍｃ）は、Ｌｉｐｐｏｋ−Ｌｏｈｍｅｒ（Ｌｉｐｐｏｋ−Ｌｏｈｍｅｒ，Ｋ．，１９８６，Ｆａｒｂｅ  ｕｎｄ  Ｌａｃｋ，９２  １１，１０２４−１０２９）によって開発された色に基づく黒の値である。Ｍｃ値が増加すると、マストーンの漆黒度が増加する。試料調製は、典型的には、黒の顔料およびバインダーに基づく、黒のマストーンの不透明なドローダウンに基づく。ここでは、漆黒度Ｍｃ＝１００＊［ｌｏｇ（Ｘｎ／Ｘ）−ｌｏｇ（Ｚｎ／Ｚ）＋ｌｏｇ（Ｙｎ／Ｙ）］である。試験試料は、典型的には、方向性４５／０機器ジオメトリで測定し、Ｘｎ＝９４．８１１、Ｙｎ＝１００．０００、Ｚｎ＝１０７．３０４は、Ｄ６５／１０条件でのＣＩＥ白色点値である。Ｘ、Ｙ、Ｚは、測定される試料のＣＩＥ三刺激値である。
【０１１６】
色合い（ｄＭ）は、黒の顔料＋バインダーがどれだけ偏りがない（ｎｅｕｔｒａｌ）かを定量化する。Ｍｃ＝ｄＭ＋Ｍｙとして
【０１１７】
ここでは、色合いｄＭ＝Ｍｃ−Ｍｙ
【０１１８】
ｄＭ＜０の場合、色合いは赤褐色である。
【０１１９】
ｄＭ値＝０は、黒が、完全に他の色が混じっていないかまたは偏りがないかを示唆する。
【０１２０】
ｄＭ＞０の場合、黒は青みがかった色合いを呈し、これが多くの場合好ましい。
【０１２１】
あるいは、ＣＩＥＬＡＢ色空間を実行してもよい。Ｌａｂ色域は、ＲＧＢおよびＣＭＹＫの両方の色域が含まれるので、印刷用グラフィックをＲＧＢからＣＭＹＫに変換する必要がある場合は、Ｌａｂ色空間を使用する。また、デバイスに依存しないことから、異なるデバイス間の交換フォーマットとして使用される。空間自体は、３次元の実数空間であり、色の無限に可能な表現を含有する。
【０１２２】
しかしながら、実際には、空間は、通常、デバイスに依存しないデジタル表現では３次元整数空間にマッピングされ、これらの理由により、Ｌ＊、ａ＊、およびｂ＊の値は通常、事前に定義された範囲を有する絶対値である。明度Ｌ＊は、Ｌ＊＝０で最も濃い黒を表し、Ｌ＊＝１００で最も輝度の高い白を表す。カラーチャネルａ＊およびｂ＊は、ａ＊＝０およびｂ＊＝０での真のニュートラルグレー値を表すであろう。赤／緑の反対色は、ａ＊軸に沿って表され、緑は、負のａ＊値、赤は正のａ＊値である。黄色／青の反対色は、ｂ＊軸に沿って表され、青は負のｂ＊値（ｂの相対値の減少は、より青い色合いを意味する）、黄色は正のｂ＊値である。ａ＊軸およびｂ＊軸のスケーリングおよび制限は、Ｌａｂ色の特定の実施に依存するであろう。ＳｐｅｃｔｒｏＥｙｅ、４５：０分光濃度計、およびＣｏｌｏｒ  ｉＣｏｎｔｒｏｌプログラムを使用して、色の測定および色の密度の読み取りを行った。
【０１２３】
光沢：測定は、ＢＹＫ  Ｇａｒｄｎｅｒ  ｍｉｃｒｏ−ＴＲＩ光沢計を使用して、６０°の反射角度で行った。光沢は、物体の視覚についての様相（すなわち、物体に光沢のある、金属的な、またはマットな外観を生じる属性）である。この角度は、普遍的な測定角度でもある。
【０１２４】
特に明記しない限り、すべての量は、組成物総重量に基づく重量％である。
【０１２５】
本発明実施例１
上の表１に記載のＢＧＡ１を１％ｗｔでＨＤＤＡに添加した。３２５ｎｍ〜５００ｎｍの波長のＵＶパルスを、０．５秒間隔で放射した。光ＤＳＣスペクトル（ＴＡ  Ｉｎｓｔｒｕｍｅｎｔｓ、Ｑ２０００）が発生し、それは図１である。示されているように、半導体ＴｉＯ2金属酸化物の存在下でＨＤＤＡがＵＶフリーラジカル光化学重合を受けると、固有の熱特性が観察された（上の曲線、図１）。対照的に、半導体材料が存在しない状態でＨＤＤＡがＵＶ光に曝露すると、熱特性は見られない（下の曲線、図１）。これは、ＢＧＡ１複合材で重合反応が生じ、結合が作り出され、熱が放出されていることの証拠である。
【０１２６】
本発明実施例２
シアン１中０．５％のＢＧＡ１を、３枚の基材上にＬｉｔｔｌｅ  Ｊｏｅでプルーフィングし、１００ｆｐｍ、２００Ｗ／インチ、および２００ｍＪ／ｃｍ2のＨｇ  ＵＶランプでＵＶ硬化させた。
【表３】
2021517200.tif 000005
【０１２７】
表３は、シアン１インクに０．５％のＢＧＡ１を添加すると、ＢＧＡ１を含有しないインクと比較して、ＩＰＡ摩擦が増加することによって示されるように、インクの硬化改善がもたらされることを示している。０．５％のＢＧＡ１を添加すると、ＩＰＡ摩擦がほぼ２倍に増加したことがわかる。
【０１２８】
本発明実施例３
ブラック１中の光開始剤含有量を１０％低減し、次いで３％のＺｎ１をブラック１に添加し、これをＳＢＳの上に「Ｌｉｔｔｌｅ  Ｊｏｅ」でプルーフィングし、１００ｆｐｍ、２００Ｗ／インチ、および２００ｍＪ／ｃｍ2のＨｇ  ＵＶランプでＵＶ硬化させた。比較を提供するために、同じ様式でＺｎ１を添加していないブラック１をプルーフィングし、硬化させた。光開始剤の濃度は、ブラック１よりも１０％低減させた。表４は、試験結果を含む。
【表４】
2021517200.tif 000006
【０１２９】
表４の結果は、合計３回の印刷による各印刷物の３回の測定から計算した平均である。表４に示されるように、３％の半導性ＺｎＯ金属酸化物を添加すると、光開始剤が１０％低減されている実施例３の本発明のＵＶブラックリソグラフィーインクの黒色度（Ｍｙ）、漆黒度（Ｍｃ）、および光沢の平均が増加した。さらに、本発明実施例３は、比較ブラック１と比較して、よりより徹底的かつ完全に硬化した。
【０１３０】
上は、半導体金属酸化物材料を含めることにより、硬化したインクの色が向上し、さらに、含めることによって硬化に悪影響が及ばないことを実証している（実際、硬化は優れている）。注目すべきは、ブラック１の光開始剤を低減し、それをＺｎ１に置き換えることにより、色、光沢、およびＩＰＡ摩擦の回数が、対応する比較例よりも優れていることである。さらに、３．３３部の光開始剤が１部のＺｎ１（１部）に置き換えられ、光開始剤に対する半導体金属酸化物の置き換え量が、１部を交換するのに１部超を超えて交換することができることを示している。
【０１３１】
化学線硬化性インクに半導体金属酸化物材料を含めることにより、ＵＶ光に曝露すると追加のフリーラジカル硬化反応が発生し、硬化を向上すると思われる。通常、黒インクの密度が増加すると、硬化の低減を被る。Ｚｎ１は、インクの密度を増加させ、ＩＰＡ摩擦を増加させ、したがって硬化および色の増加が実証された。
本発明実施例４
【０１３２】
ブラック１に９．５％の半導性Ｚｎ１金属酸化物を添加し、ＳＢＳボード上に「Ｌｉｔｔｌｅ  Ｊｏｅ」でプルーフィングし、ＵＶ硬化させた。インターステーション硬化を使用する商業用プレス上でインクが曝露されるであろう光レベルを模倣するために、１００ｆｐｍ、２００Ｗ／インチ、および２００ｍＪ／ｃｍ2のＨｇ  ＵＶランプを用いるＵＶ硬化ユニットに、印刷物を１回および２回通過させた。これらの条件下では、インクは、ＵＶ硬化ユニットに多数回曝露したことになるであろう。比較を提供するために、同じ様式でＺｎ１を添加していないブラック１をプルーフィングし、硬化させた。
【表５】
2021517200.tif 000007
【０１３３】
表５に示されるように、本発明のインクへの９．５％の半導性ＺｎＯ金属酸化物の添加により、黒色度、漆黒度、および光沢などの光学特性が増加し、半導性ＺｎＯ金属酸化物を含まず全量の光開始剤を含む比較ブラック１と比較して、硬化は大きく向上する。
【０１３４】
特に、本発明実施例４への半導体金属酸化物の添加により、その顔料充填量が低減された。含有している顔料が低い比率であるにもかかわらず、色特性および光沢の改善が実証されたことは、驚くべき結果である。
【０１３５】
結果は、合計３回の印刷による各印刷物の３回の測定から計算した平均である。表５は、半導体金属酸化物材料を含めることにより、黒色度、漆黒度、および光沢を改善しながら、硬化を劇的に増加させることができることを示している。１回のＵＶ曝露後、硬化は１回から５回のＩＰＡ摩擦に改善された。２回目のＵＶ曝露後、硬化は３回から１１回のＩＰＡ摩擦に改善された。実施例４は、半導体金属酸化物材料を含めることにより、顔料と相互作用して色の向上を作り出し、同時に光重合硬化反応を促進させることを実証している。
【０１３６】
本発明実施例５
５％のＢＧＡ２をマゼンタ１に追加した。Ｌｉｔｔｌｅ  Ｊｏｅを使用してＳＢＳ上にＥＢリソグラフィーインクをプルーフィングし、３０ｐｐｍの酸素および５０ｋＧｙの照射線量のＥＢによって硬化させた。マゼンタ１をＳＢＳ上にプルーフィングし、比較を提供するために硬化させた。
【表６】
2021517200.tif 000008
【０１３７】
表６は、ＢＧＡ２複合材（等量部の半導性ＴｉＯ2、カーボンブラック、半導性ＢｉＯＣｌ、半導性Ｂｉ2Ｏ3、および半導性ＭｇＯ）を含めることにより、光開始剤を含まないインクに基づいて、電子ビーム（ＥＢ）での硬化および色の両方が向上されることを示している。
【０１３８】
結果は、合計３回の印刷による各印刷物の３回の測定から計算した平均である。ＴｉＯ2、カーボンブラック、ＢｉＯＣｌ、Ｂｉ2Ｏ3、ＭｇＯ、およびＺｎＯを組み合わせることによってＢＧＡ２を形成し、インクに含める２４時間前に、３０ｐｐｍのＯ2、５０ｋＧｙのＥＢユニットに複合材を通過させることによってＥＢ前処理した。
【０１３９】
マゼンタＥＢリソグラフィーインクに５％のＢＧＡ２を添加すると、硬化させたインクはすべて、比較インクと比較して、密度の増加が生じ、マゼンタはより青くなり（ｂ＊値が低くなり、より青みがかった色合いになる）、より光沢がある。改善された視覚特性に加えて、ＩＰＡ摩擦が大幅に増加し（６から４４）、これはより深く、より徹底的な硬化を示している。これは、複合材が、顔料と相互作用して色の向上、およびフリーラジカル重合硬化の程度の増加を生じることを実証している。
【０１４０】
特に、本発明実施例５へのＢＧＡ２半導体金属酸化物複合材の添加により、その顔料充填量が低減された。含有している顔料が低い比率であるにもかかわらず、色特性および光沢の改善が実証されたことは、驚くべき結果である。
【０１４１】
本発明実施例６
２．５％の半導性ＺｎＯ（Ｚｎ１）をブラック２に添加し、ＵＶ硬化性フレキソグラフィーインクを白色の延伸ポリプロピレンフィルム（ＯＰＰ）上にプルーフィングし、１００ｆｐｍ、２００Ｗ／インチ、および２００ｍＪ／ｃｍ2ノＨｇ  ＵＶランプで硬化させた。ブラック２をＯＰＰ上にプルーフィングし、比較を提供するために硬化させた。
【表７】
2021517200.tif 000009
【０１４２】
表７は、実施例６では、紫外線（ＵＶ）硬化性インクに２．５％のＺｎ１を含めることにより、比較ブラック２と比較してすべて、硬化したインクの色が向上し、黒色度／漆黒度および光沢の視覚的に明らかな増加が生じることを示している。これは、インクに存在する顔料と相互作用し、色を向上する効果を作り出す半導体金属酸化物材料の一例である。
【０１４３】
特に、本発明実施例６へのＺｎ１の添加により、その顔料充填量が低減された。含有している顔料が低い比率であるにもかかわらず、色特性および光沢の改善が実証されたことは、驚くべき結果である。
【０１４４】
本発明実施例７：ポリプロピレン（ＰＰ）上のブラック３ドライオフセットインク中のＢＧＡ３
６％のＢＧＡ３（半導性ＴｉＯ２、半導性ＺｎＯ、およびアルミノケイ酸塩粘土ナノチューブ）をブラック３に添加し、３回圧延粉砕した。ＰＰプラスチックカップを平らなシートに切断し、基材を２６ｆｐｍおよび０．４２ｋＷのユニットに２回ユニットに通すことによる、Ｅｎｅｒｃｏｎへの２回の通過を使用して、コロナ処理した。インクを、ＩＧＴプルーファーを使用してＰＰ上にプルーフィングし、４００ワット／インチ（ｗｐｉ）、２００ｆｐｍで硬化させた。ブラック３を同じＰＰ基材上にプルーフィングし、比較を提供するために硬化させた。
【０１４５】
【表８】
2021517200.tif 000010
【０１４６】
結果は、合計３回の印刷による各印刷物の３回の測定から計算した平均である。表８に示されるように、ＢＧＡ３を含めることにより、ＩＰＡの摩擦が２倍を超え、硬化の大幅な改善を示している。色密度も同様に増加した。これは、半導体金属酸化物と粘土ナノチューブとの複合体が組み合わさって、ＵＶインクの硬化を大幅に改善することができることを示している。
【０１４７】
本発明実施例８：ＰＰ上でのＩｒｇａｃｕｒｅ３６９を含まないＢＧＡ３対ブラック３ドライオフセットインク
ブラック３から２．４％のＩｒｇａｃｕｒｅ３６９を除去し、次いで２．４％のＢＧＡ３をインクに添加し、ＤＡＣミキサーを使用してインクに混合した。ＰＰプラスチックカップを平らなシートに切断し、基材を２６ｆｐｍおよび０．４２ｋＷのユニットに２回ユニットに通すことによる、Ｅｎｅｒｃｏｎへの２回の通過で、コロナ処理した。インクを、ＩＧＴを使用してＰＰ上にプルーフィングし、４００ｗｐｉ、２００ｆｐｍで硬化させた。比較のために、２．４％のＩｒｇａｃｕｒｅ３６９を含有するブラック３インクを、同じＰＰ基材上にプルーフィングし、硬化させて比較を提供した。
【表９】
2021517200.tif 000011
【０１４８】
結果は、合計３回の印刷による各印刷物の３回の測定から計算した平均である。表９に示されるように、Ｉｒｇａｃｕｒｅ３６９を含まないインクは、優れた硬化および匹敵する密度を呈した。これは、本発明の複合材が、望ましくない光開始剤を有利に排除しながら、ＵＶインクの硬化を大幅に改善することを実証している。Ｉｒｇａｃｕｒｅ３６９は、水生生物に非常に有毒であるので、食品パッケージ用インクには使用することができない。生殖能力を損傷し、胎児に害を及ぼす疑いがあることを示す研究。
【０１４９】
本発明実施例９：ＰＥＴ上でのＩｒｇａｃｕｒｅ３６９を含まないＢＧＡ３対フレキソブラック４
ＵＶフレキソブラック４は、５％のＩｒｇａｃｕｒｅ３６９を含む。本発明実施例９では、ＵＶフレキソブラック４中の５％のＩｒｇａｃｕｒｅ３６９を５％のＢＧＡ３に置き換えた。Ｈａｒｐｅｒフレキソハンドプルーファーを使用して、７００ｌｐｉ、２．２ｂｃｍのアニロックスでコロナ処理したＰＥＴフィルム上に実施例９をプルーフィングし、４００ｗｐｉおよび３００ｆｐｍのベルト速度で硬化させた。印刷物は、硬化ユニットを複数回通過させ、各印刷ユニットの後にインク／基材をＵＶランプの下を通過させるプレスで、インクがどのように見えるかを複製したものであった。比較のために、５％のＩｒｇａｃｕｒｅ３６９を含有するブラック４を、同じＰＥＴ基材上にプルーフィングし、硬化させて比較を提供した。
【表１０】
2021517200.tif 000012
【０１５０】
本発明の実施例９では、ランプによって放射されたＵＶエネルギーへの複数回の曝露（すなわち、２回のＵＶ通過）により、ブラック４と比較して、除去に必要なＩＰＡ摩擦の回数の増加によって示されるように、大幅に改善された硬化を呈する硬化させた印刷物品を形成した。繰り返すが、Ｉｒｇａｃｕｒｅ３６９の排除は、顕著な利点を提供する。
【０１５１】
本発明実施例１０：ＰＥＴ上でのＵＶ  ＬＥＤ中のＢＧＡ１対シアン２
エトキシル化トリメチロールプロパントリアクリレート（ＥＯＴＭＰＴＡ）中５０％のＢＧＡ１分散液を、ＤＡＣミキサーで混合することによって調製した。この混合物をシアン２インクに５％添加し、ＤＡＣミキサーで混合した。Ｈａｒｐｅｒフレキソハンドプルーファーを使用して、７００ｌｐｉ、２．２ｂｃｍのアニロックスでコロナ処理したＰＥＴフィルム上にインクをプルーフィングし、１００ｆｐｍのＵＶ  ＬＥＤ硬化ユニットで硬化させた。シアン２を同じＰＥＴ基材上にプルーフィングし、比較を提供するために硬化させた。
【表１１】
2021517200.tif 000013
【０１５２】
本発明実施例１１：ＥＯＴＭＰＴＡ中５％のＢＧＡ１またはＢｉ２のＵＶ硬化
５％のＢＧＡ１をＥＯＴＭＰＴＡに添加した。可視光パルスは、１．０秒間隔、５％の光強度で１０サイクル、４００ｎｍ〜５００ｎｍで放射し、光ＤＳＣ熱放射を測定した（ＴＡ  Ｉｎｓｔｒｕｍｅｎｔｓ、Ｑ２０００）。パンおよびＥＯＴＭＰＴＡの熱特性を差し引き、曲線下面積を合計した。ｍＷ／ｇの単位は、結合が形成されるときの反応エンタルピーに関連し、硬化熱としても知られている。５％のＢＧＡ１の代わりに５％のＢｉ２（Ｂｉ２Ｏ３）を用いて、上の手順を繰り返した。結果を表１２に提供する。
【表１２】
2021517200.tif 000014
【０１５３】
各混合物固有の熱特性を可視光下で観察したところ、半導性金属酸化物材料および複合材の存在下で、モノマー間のフリーラジカル光化学重合硬化反応が生じたことを示した。これは、可視光に曝露したＢＧＡ１およびＢｉ２の存在下のモノマー中で、反応が開始されることを実証している。反応エンタルピーの値は、光開始剤が存在しない状態で、結合が作り出され熱が放出されていることを示している。これは、半導体金属酸化物が、光開始剤を必要とせずに光重合を開始することが可能であることを示している。
【０１５４】
実施例１２（予測的）：接着剤中の半導体金属酸化物
ＵＶ硬化性接着剤組成物は、インクおよびコーティングを作製するために使用されるものに匹敵する材料で配合されている。提示された結果に基づいて、半導体金属酸化物材料を既存の光開始剤パッケージに添加して増加させるか、または一部の光開始剤を置き換えると、硬化を維持しながらも、硬化の改善が可能であるはずである。
【表１３】
2021517200.tif 000015
【表１４】
2021517200.tif 000016
【０１５５】
Ｔｉ２およびＺｎ１を、光開始剤化合物中に配合した（表１４）。Ｉｒｇａｃｕｒｅ３６９を排除し、光開始剤の全体的な濃度を８５％〜６４％未満低減させた。Ｓｕｎ  Ｃｈｅｍｉｃａｌのシアン系（表１５、イエロー系（表１６）、およびリソールルビン系（表１７））、ならびにＰＰＴＴＡＡモノマーとともに、表１３および表１４の光開始剤化合物を１８，０００ｒｐｍのＳｐｅｅｄ  Ｍｉｘｅｒ  ＤＡＣ  １５０ＦＶＺで１分混合することにより、ＵＶフレキソインクを作製した。
【表１５】
2021517200.tif 000017
【表１６】
2021517200.tif 000018
【表１７】
2021517200.tif 000019
【０１５６】
インク実施例のすべての組（１５／１５Ａ、１６／１６Ａ、１７／１７Ａ）についてのひずみ掃引試験では、２５℃、４ｃｍ、２°のスチールコーンを備えたＴＡ  Ｉｎｓｔｒｕｍｅｎｔｓ  Ｒｈｅｏｌｙｓｔコーンプレートレオメーターを使用して粘度測定を行い、３組のインクの各々の発明実施例と比較例とは、同等（±１０％）であることを見出した。８００（ＬＰＩ）ライン／１インチ×１．９０（ＢＣＭ）１０億立方ミクロンのＨａｒｐｅｒ  Ｊｒ．ハンドヘルドプルーファーを使用し、ＱＤプルーフィングベッドを使用して、アクリルコーティングしたＰＥＴフィルム上にインクをプルーフィングし、１２インチ幅のコンベヤーを備えるＡｍｅｒｉｃａｎ  Ｕｌｔｒａｖｉｏｌｅｔ  ＵＶプロセッサー硬化ユニットを３００（ＦＰＭ）フィート／分のベルト速度で使用し、４００（ＷＰＩ）ワット／インチの１２インチＨｇ電球（水銀柱圧）ランプを使用して硬化させた。
【表１８】
2021517200.tif 000020
【０１５７】
表１８に示されている結果は、本発明実施例１３Ａ、１４Ａ、および１５ＡのＵＶフレキソＨｇ硬化性インク中の半導体金属酸化物材料として、Ａｌｔｉｒｉｓ５５０（ＴｉＯ2）および酸化亜鉛を使用することにより、匹敵する以上のＩＰＡ耐性結果、優れたテープ接着結果（硬化）、および改善された色密度を呈することを示している。特に、本発明実施例は、有毒なＩＲＧＡＣＵＲＥ（登録商標）３６９を含まずにこれらの結果を達成する。さらに、本発明実施例では、光開始剤の総量が低減された。
【０１５８】
本発明を、その好ましい実施形態を含めて詳細に説明した。しかしながら、当業者は、本開示を考慮すると、本発明の範囲および趣旨内で本発明に対して修正および／または改善を行い得ることを理解されたい。
【図１】
2021517200.tif 000021
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
エチレン性不飽和モノマー、エチレン性不飽和プレポリマー、およびそれらの組み合わせから選択される重合性構成成分と、
任意選択的に、前記半導体金属酸化物光触媒材料および別の複合材形成材料を含む複合材として存在する、半導体金属酸化物材料と、を含む、化学線への曝露によって硬化可能な組成物であって、
前記半導体金属酸化物が、前記重合性構成成分の存在下にあるとき、および反応開始照射線量の化学線に曝露されたとき、前記重合性、エチレン性不飽和構成成分中に、フリーラジカル重合反応経路を生成し、前記経路の前記生成が、前記金属酸化物のみに起因し、光重合プロセス中に前記半導体金属酸化物が失われない、組成物。
【請求項２】
前記半導体金属酸化物が、式（Ｉ）で定義されるとおりであり、
ＭｘＯｙＨｚ（Ｉ）
式中、Ｍが、Ｔｉ、Ｚｎ、Ｍｇ、Ｃｅ、Ｂｉ、およびＦｅから選択される金属であり、
Ｏが、酸素であり、
Ｈが、ハロゲンであり、
ｘが、１〜３の整数であり、
ｙが、１〜３の整数であり、
ｚが、０〜３の整数である、請求項１に記載の組成物。
【請求項３】
前記半導体金属酸化物が、複合材として存在し、前記別の複合材形成材料が、顔料、粘土、フミン酸、フミン酸ポリマー、光または電磁線に応答することが可能な光増白剤および光開始剤などの光活性物質から選択される、請求項１に記載の組成物。
【請求項４】
前記顔料が、カーボンブラック、ハロイサイト粘土、およびアルミノケイ酸塩粘土、リソールルビン、およびそれらの組み合わせから選択される、請求項１に記載の組成物。
【請求項５】
前記材料が、複合材として存在し、前記複合材の別の複合材形成材料が、カーボンブラック、アルミノケイ酸塩粘土、およびそれらの組み合わせから選択される材料を含む、請求項１に記載の組成物。
【請求項６】
前記半導体金属酸化物が、半導性ＴｉＯ２およびカーボンブラックを含む複合材、半導性ＴｉＯ２、半導性ＢｉＯＣｌ、半導性半導性Ｂｉ２Ｏ３、および半導性ＭｇＯ、およびカーボンブラックを含む複合材、半導性ＴｉＯ２、半導性ＺｎＯ、およびアルミノケイ酸塩粘土を含む複合材から選択された複合材として存在する、請求項１に記載の組成物。
【請求項７】
前記重合性構成成分が、単官能性エチレン性不飽和モノマー、および多官能性エチレン性不飽和モノマーから選択されるエチレン性不飽和モノマーを含む、請求項１に記載の組成物。
【請求項８】
前記重合性構成成分が、１０重量％〜９０重量％、好ましくは６０重量％〜９０重量％、より好ましくは７０重量％〜９０重量％の量で存在する、請求項１に記載の組成物。
【請求項９】
前記重合性構成成分が、エチレン性不飽和プレポリマーを含む、請求項１に記載の組成物。
【請求項１０】
前記重合性構成成分が、エチレン性不飽和モノマーおよびエチレン性不飽和プレポリマーを含む、請求項１に記載の組成物。
【請求項１１】
前記重合性構成成分が、エポキシアクリレート、アクリレート油、脂肪族ウレタンアクリレート、芳香族ウレタンアクリレート、ポリエステルアクリレート、ポリエーテルアクリレート、ビニル／アクリルオリゴマー、ポリエン／チオール系、およびそれらの組み合わせから選択されるエチレン性不飽和プレポリマーを含む、請求項１に記載の組成物。
【請求項１２】
前記化学線で硬化可能な組成物が、印刷インク、コーティング、接着剤、またはプライマー組成物である、請求項１に記載の組成物。
【請求項１３】
着色剤をさらに含む、請求項１に記載の組成物。
【請求項１４】
前記着色剤が、顔料を含む、請求項１３に記載の組成物。
【請求項１５】
前記半導体金属酸化物材料またはその複合材が、０．１重量％〜２５重量％、好ましくは０．５重量％〜２０重量％、より好ましくは１．０重量％〜１０重量％の量で存在する、請求項１に記載の組成物。
【請求項１６】
１種以上の光開始剤を含む光開始剤構成成分をさらに含む、請求項１に記載の組成物。
【請求項１７】
前記光開始剤構成成分が、２．０重量％〜４０重量％、好ましくは５．０重量％〜２５重量％、より好ましくは５．０重量％〜２０重量％の量で存在する、請求項１に記載の組成物。
【請求項１８】
前記組成物が、２−ベンジル−２−ジメチルアミノ−１−（４−モルホリノフェニル）−ブタノン−１から選択される光開始剤を含まない、請求項１に記載の組成物。
【請求項１９】
前記組成物が、ＵＶランプ、ＵＶレーザー、ＵＶ−ＬＥＤ、可視光、太陽光、電子ビーム、およびそれらの組み合わせから選択される光源によって放射される光への曝露によって硬化可能である、請求項１に記載の組成物。
【請求項２０】
前記組成物が、高電圧水銀電球、中電圧水銀電球、キセノン電球、カーボンアークランプ、メタルハライド電球、ＵＶ−ＬＥＤランプ、およびＵＶレーザーから選択される光源によって放射されるＵＶ光への曝露によって硬化可能である、請求項１に記載の組成物。
【請求項２１】
前記組成物が、１０ｋＧｙ〜４０ｋＧｙの照射線量での電子ビーム放射線への曝露によって硬化可能である、請求項１に記載の組成物。
【請求項２２】
前記組成物が、インク、コーティング、ワニス、および接着剤から選択される、請求項１に記載の組成物。
【請求項２３】
化学線硬化性組成物における、硬化、色、および色密度のうちの１つ以上を改善する方法であって、請求項１に記載の組成物を基材上に印刷することによって印刷基材を提供するステップと、前記印刷基材を化学線で硬化させるステップとを含む、方法。
【請求項２４】
前記印刷が、リソグラフィー、フレキソグラフィー、グラビア、スクリーン、スプレー、ロッド、スプレー、カーテンコーター、およびデジタルプロセスから選択される印刷方法によって行われる、請求項２３に記載の方法。
【請求項２５】
前記組成物が、１種以上の光開始剤を含む光開始剤構成成分をさらに含む、請求項２３に記載の方法。
【請求項２６】
請求項１に記載の組成物で印刷された基材を含む、印刷物品。
【請求項２７】
前記基材が、プラスチック、セルロース、紙、厚紙、および金属から選択される、請求項２６に記載の印刷物品。
【請求項２８】
前記基材が、パッケージ物品、金属パネル、および電子物品から選択される、請求項２６に記載の印刷物品。
【国際調査報告】
2021517200.tif 000022
2021517200.tif 000023